"式1で表される化合物の群から選択される少なくとも1つの化合物であるA成分および式2-1~2-2で表される化合物の群から選択される少なくとも1つの化合物であるB成分を含有する重合性液晶組成物。式1において、W11は独立して水素、フッ素、塩素、メチルまたはエチルであり;W12は独立して水素、ハロゲン、ニトロ、シアノ、炭素数1~7のアルキルまたは炭素数1~7のアルコキシであり;X1は独立して水素、メチルまたはトリフルオロメチルであり;Y1は独立して炭素数1~20のアルキレンであり、このアルキレンにおいて任意の水素はフッ素または塩素で置き換えられてもよく、任意の-CH2-は-O-、-S-、-COO-、-OCO-、-OCOO-、-CH=CH-または-C≡C-で置き換えられてもよい。式2-1において、X2Aは独立して水素、メチルまたはトリフルオロメチルであり;W21Aは独立して水素、フッ素、塩素、メチルまたはエチルであり;W22Aは独立して水素、ハロゲン、ニトロ、シアノまたは炭素数1~7のアルキルまたは炭素数1~7のアルコキシであり;n2Aは独立して2~10の整数であり;Z21Aは独立して単結合、-CH2CH2-であり;式2-2において、X2Bは独立して水素、メチルまたはトリフルオロメチルであり;W21Bは独立して水素、フッ素、塩素、メチルまたはエチルであり;Z23Bは独立して単結合、-COO-、-OCO-、-CH=CH-COO-、-OCO-CH=CH-、-CH2CH2-COO-、-OCO-CH2CH2-、-CH2O-、-OCH2-、-CONH-、-NHCO-、-CH24-、-CH2CH2-または-C≡C-であり;Z22Bは独立して単結合または-O-であり;A21Bは独立して1,4-シクロへキシレン、1,4-フェニレン、1,3-フェニレン、ピリジン-2,5-ジイル、ピリミジン-2,5-ジイル、ナフタレン-2,6-ジイルまたはテトラヒドロナフタレン-2,6-ジイルであり、この1,3-フェニレンおよび1,4-フェニレンにおいて任意の水素は、フッ素、塩素、シアノ、メチル、エチル、メトキシ、ヒドロキシ、ホルミル、アセトキシ、アセチル、トリフルオロアセチル、ジフルオロメチルまたはトリフルオロメチルで置き換えられてもよく;Y2Bは独立して炭素数2~20のアルキレンであり、このアルキレンにおいて任意の水素はフッ素または塩素で置き換えられてもよく、任意の-CH2-は-O-、-COO-、-OCO-、-CH=CH-または-C≡C-で置き換えられてもよい。請求項1に記載の式1において、W11が独立して水素、メチルまたはエチルであり;W12が独立して水素、フッ素、塩素、炭素数1~3のアルキルまたは炭素数1~3のアルコキシであり;X1が独立して水素またはメチルであり;Y1が独立して炭素数1~12のアルキレンであり、このアルキレンにおいて任意の水素はフッ素または塩素で置き換えられてもよく、任意の-CH2-は-O-、-COO-、-OCO-、-OCOO-、-CH=CH-または-C≡C-で置き換えられてもよく;請求項1に記載の式2-1において、X2Aが独立して水素またはメチルであり;W21Aが独立して水素、メチルまたはエチルであり;W22Aが独立して水素、ハロゲン、ニトロ、シアノ、炭素数1~3のアルキルまたは炭素数1~3のアルコキシであり;n2Aが独立して2~10の整数であり;Z21Aが独立して単結合、-CH2CH2-であり;請求項1に記載の式2-2において、X2Bが独立して水素またはメチルであり;W21Bが独立して水素、メチルまたはエチルであり;Z23Bが独立して単結合、-COO-、-OCO-、-CH=CH-COO-、-OCO-CH=CH-、-CH2CH2-COO-、-OCO-CH2CH2-、-CH2O-、-OCH2-、-CH24-、-CH2CH2-または-C≡C-であり;Z22Bが独立して単結合または-O-であり;A21Bが独立して1,4-シクロへキシレン、1,4-フェニレン、1,3-フェニレン、ナフタレン-2,6-ジイルまたはテトラヒドロナフタレン-2,6-ジイルであり、この1,3-フェニレンおよび1,4-フェニレンにおいて任意の水素は、フッ素、塩素、シアノ、メチル、エチル、メトキシ、ジフルオロメチルまたはトリフルオロメチルで置き換えられてもよく;Y2Bが独立して炭素数2~10のアルキレンであり、このアルキレンにおいて任意の水素はフッ素または塩素で置き換えられてもよく、任意の-CH2-は-O-、-COO-、-OCO-、-CH=CH-または-C≡C-で置き換えられてもよい、請求項1に記載の重合性液晶組成物。請求項1に記載の式1において、W11が独立して水素またはメチルであり;W12が独立して水素、フッ素、塩素、メチルまたはメトキシであり;X1が独立して水素またはメチルであり;Y1が独立して炭素数1~10のアルキレンであり、このアルキレンにおいて任意の-CH2-は-O-、-COO-、-OCO-、-OCOO-、-CH=CH-または-C≡C-で置き換えられてもよく;請求項1に記載の式2-1において、X2Aが独立して水素またはメチルであり;W21Aが独立して水素またはメチルであり;W22Aが独立して水素、フッ素、メチルまたはメトキシであり;n2Aが独立して2~10の整数であり;Z21Aが独立して単結合、-CH2CH2-であり;請求項1に記載の式2-2において、X2Bが独立して水素またはメチルであり;W21Bが独立して水素またはメチルであり;Z23Bが独立して単結合、-COO-、-OCO-、-CH=CH-COO-、-OCO-CH=CH-、-CH2CH2-COO-、-OCO-CH2CH2-、-CH2O-、-OCH2-、-CH2CH2-または-C≡C-であり;Z22Bが独立して単結合または-O-であり;A21Bが独立して1,4-シクロへキシレン、1,4-フェニレンまたは1,3-フェニレンであり、この1,3-フェニレンおよび1,4-フェニレンにおいて任意の水素は、フッ素、メチル、メトキシまたはトリフルオロメチルで置き換えられてもよく;Y2Bが独立して炭素数2~10のアルキレンであり、このアルキレンにおいて任意の水素はフッ素で置き換えられてもよく、任意の-CH2-は-O-、-COO-、-OCO-、-CH=CH-または-C≡C-で置き換えられてもよい、請求項1に記載の重合性液晶組成物。式4で表される化合物の群から選択される少なくとも1つの化合物であるD成分をさらに含有する請求項1から3のいずれか1項に記載の重合性液晶組成物。X4は水素、メチルまたはトリフルオロメチルであり;R4はシアノ、-OCF3、炭素数1~10のアルキルまたは炭素数1~10のアルコキシであり、このアルキルおよびアルコキシにおいて任意の水素はフッ素で置き換えられてもよく;W41は独立して水素、ハロゲン、ニトロ、シアノ、炭素数1~7のアルキルまたは炭素数1~7のアルコキシであり、このアルキルおよびアルコキシにおいて任意の水素はフッ素で置き換えられてもよく;Z41は単結合、-O-、-COO-、-OCO-または-OCOO-であり;Z42は単結合、-COO-、-OCO-、-CH=CH-COO-、-OCO-CH=CH-、-CH2CH2-COO-、-OCO-CH2CH2-または-C≡C-であり;n41は2~10の整数であり;n42は1~2の整数である。請求項4に記載の式4において、X4が水素またはメチルであり;R4がシアノ、-OCF3、炭素数1~10のアルキルまたは炭素数1~10のアルコキシであり;W41が独立して水素、フッ素、塩素、ニトロ、シアノ、炭素数1~3のアルキルまたは炭素数1~3のアルコキシであり、このアルキルおよびアルコキシにおいて任意の水素はフッ素で置き換えられてもよく;Z41が単結合、-O-、-COO-、-OCO-または-OCOO-であり;Z42が単結合、-COO-、-OCO-、-CH=CH-COO-、-OCO-CH=CH-、-CH2CH2-COO-、-OCO-CH2CH2-または-C≡C-であり;n41が2~10の整数であり;n42が1~2の整数である、請求項4に記載の重合性液晶組成物。請求項4に記載の式4において、X4が水素またはメチルであり;R4がシアノ、-OCF3、炭素数1~10のアルキルまたは炭素数1~10のアルコキシであり;W41が独立して水素、フッ素、メチルまたはメトキシであり、このメチルおよびメトキシにおいて任意の水素はフッ素で置き換えられてもよく;Z41が単結合、-O-、-COO-、-OCO-または-OCOO-であり;Z42が単結合、-COO-、-OCO-、-CH=CH-COO-、-CH2CH2-COO-または-C≡C-であり;n41が2~10の整数であり;n42が1~2の整数である、請求項4に記載の重合性液晶組成物。式3で表される化合物の群から選択される少なくとも1つの化合物であるC成分をさらに含有する請求項1から6のいずれか1項に記載の重合性液晶組成物。式3において、X3は独立して水素、メチルまたはトリフルオロメチルであり;W31は独立して水素、ハロゲン、ニトロ、シアノ、炭素数1~7のアルキルまたは炭素数1~7のアルコキシであり、このアルキルおよびアルコキシにおいて任意の水素はフッ素で置き換えられてもよく;rは0~4の整数であり;W32は独立して水素、ハロゲン、ニトロ、シアノ、炭素数1~7のアルキルまたは炭素数1~7のアルコキシであり、このアルキルおよびアルコキシにおいて任意の水素はフッ素で置き換えられてもよく;n31は独立して2~10の整数であり;n32は1~3の整数であり;Z31は独立して単結合、-O-、-CO-、-CH=CH-、-COO-、-OCO-、-OCOCH=CHCOO-または-OCOO-であり;Z32は独立して単結合、-CH2CH2-または-CH=CH-である。請求項7に記載の式3において、X3が独立して水素またはメチルであり;W31が独立して水素、フッ素、塩素、ニトロ、シアノ、炭素数1~3のアルキルまたは炭素数1~3のアルコキシであり、このアルキルおよびアルコキシにおいて任意の水素はフッ素で置き換えられてもよく;rが0~2の整数であり;W32が独立して水素、ハロゲン、ニトロ、シアノ、炭素数1~3のアルキルまたは炭素数1~3のアルコキシであり、このアルキルおよびアルコキシにおいて任意の水素はフッ素で置き換えられてもよく;n31が独立して2~10の整数であり;n32が1~3の整数であり;Z31が独立して単結合、-O-、-CO-、-CH=CH-、-COO-、-OCO-、-OCOCH=CHCOO-または-OCOO-であり;Z32が独立して単結合、-CH2CH2-または-CH=CH-である、請求項7に記載の重合性液晶組成物。請求項7に記載の式3において、X3が独立して水素またはメチルであり;W31が独立して水素、フッ素、シアノ、メチルまたはメトキシであり、このメチルおよびメトキシにおいて任意の水素はフッ素で置き換えられてもよく;rが0~2の整数であり;W32が独立して水素、フッ素、シアノ、メチルまたはメトキシであり、このメチルおよびメトキシにおいて任意の水素はフッ素で置き換えられてもよく;n31が独立して2~10の整数であり;n32が1~3の整数であり;Z31が独立して単結合、-O-、-CO-、-CH=CH-、-COO-、-OCO-、-OCOCH=CHCOO-または-OCOO-であり;Z32が独立して単結合、-CH2CH2-または-CH=CH-である、請求項7に記載の重合性液晶組成物。非イオン性界面活性剤をさらに含有する、請求項1~9のいずれか1項に記載の重合性液晶組成物。非イオン性界面活性剤がフッ素系、シリコーン系または炭化水素系の非イオン性界面活性剤である、請求項10に記載の重合性液晶組成物。A成分~D成分の合計重量を基準とする割合で、A成分が1~99重量であり、B成分が1~99重量であり、C成分が0~98重量であり、そしてD成分が0~70重量である、請求項1~11のいずれか1項に記載の重合性液晶組成物。A成分~D成分の合計重量を基準とする割合で、A成分が3~95重量であり、B成分が3~95重量であり、C成分が0~94重量であり、そしてD成分が0~50重量である、請求項1~11のいずれか1項に記載の重合性液晶組成物。A成分~D成分の合計重量を基準とする割合で、A成分が5~90重量であり、B成分が5~90重量であり、C成分が0~90重量であり、そしてD成分が0~40重量である、請求項1~11のいずれか1項に記載の重合性液晶組成物。請求項1~14のいずれか1項に記載の重合性液晶組成物の少なくとも1つを重合させて得られる光学異方体。請求項15に記載の光学異方体を有する液晶表示素子。本発明の第1の目的は、チルト角の制御が容易で、広範囲な液晶相発現領域を有し、室温に放置した場合においても液晶相を示すほど再結晶化温度が低い重合性液晶組成物を提供することである。第2の目的は、重合性液晶フィルムの配向が均一で、用途に応じた光学異方体を提供することである。第3の目的は、この光学異方体を含有する液晶表示素子を提供することである。本発明者等は、シンナメート部位とフルオレン系重合性液晶化合物を主成分とする重合性液晶組成物を用いることにより、上記の課題の多くが解決されることを見いだし、本発明を完成するに至った。本発明の重合性液晶組成物は次の[1]項に示される。[1]式1で表される化合物の群から選択される少なくとも1つの化合物であるA成分および式2-1~2-2で表される化合物の群から選択される少なくとも1つの化合物であるB成分を含有する重合性液晶組成物。式1において、W11は独立して水素、フッ素、塩素、メチルまたはエチルであり;W12は独立して水素、ハロゲン、ニトロ、シアノ、炭素数1~7のアルキルまたは炭素数1~7のアルコキシであり;X1は独立して水素、メチルまたはトリフルオロメチルであり;Y1は独立して炭素数1~20のアルキレンであり、このアルキレンにおいて任意の水素はフッ素または塩素で置き換えられてもよく、任意の-CH2-は-O-、-S-、-COO-、-OCO-、-OCOO-、-CH=CH-または-C≡C-で置き換えられてもよい。式2-1において、X2Aは独立して水素、メチルまたはトリフルオロメチルであり;W21Aは独立して水素、フッ素、塩素、メチルまたはエチルであり;W22Aは独立して水素、ハロゲン、ニトロ、シアノまたは炭素数1~7のアルキルまたはアルコキシであり;n2Aは独立して2~10の整数であり;Z21Aは独立して単結合、-CH2CH2-であり;式2-2において、X2Bは独立して水素、メチルまたはトリフルオロメチルであり;W21Bは独立して水素、フッ素、塩素、メチルまたはエチルであり;Z23Bは独立して単結合、-COO-、-OCO-、-CH=CH-COO-、-OCO-CH=CH-、-CH2CH2-COO-、-OCO-CH2CH2-、-CH2O-、-OCH2-、-CONH-、-NHCO-、-CH24-、-CH2CH2-または-C≡C-であり;Z22Bは独立して単結合または-O-であり;A21Bは独立して1,4-シクロへキシレン、1,4-フェニレン、1,3-フェニレン、ピリジン-2,5-ジイル、ピリミジン-2,5-ジイル、ナフタレン-2,6-ジイルまたはテトラヒドロナフタレン-2,6-ジイルであり、この1,3-フェニレンおよび1,4-フェニレンにおいて任意の水素は、フッ素、塩素、シアノ、メチル、エチル、メトキシ、ヒドロキシ、ホルミル、アセトキシ、アセチル、トリフルオロアセチル、ジフルオロメチルまたはトリフルオロメチルで置き換えられてもよく;Y2Bは独立して炭素数2~20のアルキレンであり、このアルキレンにおいて任意の水素はフッ素または塩素で置き換えられてもよく、任意の-CH2-は-O-、-COO-、-OCO-、-CH=CH-または-C≡C-で置き換えられてもよい。シンナメート部位を有するフルオレン系重合性液晶化合物である式1の化合物は他の液晶化合物との相溶性に優れ、大きな屈折率異方性を有することから重合性液晶組成物の構成成分として有用である。本発明の重合体は、例えば、液晶表示素子の構成要素である位相差板、偏光素子、選択反射膜、輝度向上フィルムおよび視野角補償膜に利用することができる。この明細書における用語の使い方は次のとおりである。液晶化合物は、液晶相を有する化合物、および液晶相を有しないが液晶組成物の成分として有用な化合物の総称である。液晶相はネマチック相、スメクチック相、コレステリック相などであり、多くの場合ネマチック相を意味する。重合性は、光、熱、触媒などの手段により単量体が重合し、重合体を与える能力を意味する。式1で表わされる化合物を、化合物1と表記することがある。他の式で表される化合物についても同様の簡略化法に従って称することがある。用語液晶性の意味は、液晶相を有することだけに限定されない。それ自体は液晶相を持たなくても、他の液晶化合物と混合したときに、液晶組成物の成分として使用できる特性も、液晶性の意味に含まれる。化合物の構造を説明する際に用いる用語任意のは、位置だけでなく個数についても任意であることを意味する。そして、例えば、任意のAはB、CまたはDで置き換えられてもよいという表現は、任意のAがBで置き換えられる場合、任意のAがCで置き換えられる場合および任意のAがDで置き換えられる場合に加えて、複数のAがB~Dの少なくとも2つで置き換えられる場合をも含むことを意味する。但し、任意の-CH2-が-O-で置き換えられてもよいとする定義には、結果として結合基-O-O-が生じるような置き換えは含まれない。また、任意の-CH2-が-CH=CH-や-C≡C-で置き換えられる場合、炭素数が記載の範囲を越えることはない。例えば、式1におけるY1は炭素数1~20のアルキレンであり、このアルキレンにおいて任意の-CH2-は-CH=CH-または-C≡C-で置き換えられてもよいが、-CH=CH-または-C≡C-での置き換えを含むアルキレンの炭素数は、この場合20を超えるものではない。このルールは、他の定義についても同様である。環を構成する炭素との結合位置が明確でない置換基は、その結合位置が化学的に問題のない範囲内で自由であることを意味する。本発明の重合性基を有する光学活性化合物を、重合性光学活性化合物、光学活性化合物あるいは単に化合物と称することがある。重合性液晶組成物も同様に、液晶組成物あるいは単に組成物と称することがある。化合物が重合性基を1つ有する場合を、単官能性と呼ぶことがある。また、化合物が重合性基を複数有する場合は、多官能性、あるいは重合性基の数に対応した呼称で呼ぶことがある。本発明における大きな屈折率異方性Δnは、0.20以上のものとする。本発明は上記の[1]項と下記の[2]~[16]項とで構成される。[2]項1に記載の式1において、W11が独立して水素、メチルまたはエチルであり;W12が独立して水素、フッ素、塩素、炭素数1~3のアルキルまたは炭素数1~3のアルコキシであり;X1が独立して水素またはメチルであり;Y1が独立して炭素数1~12のアルキレンであり、このアルキレンにおいて任意の水素はフッ素または塩素で置き換えられてもよく、任意の-CH2-は-O-、-COO-、-OCO-、-OCOO-、-CH=CH-または-C≡C-で置き換えられてもよく;項1に記載の式2-1において、X2Aが独立して水素またはメチルであり;W21Aが独立して水素、メチルまたはエチルであり;W22Aが独立して水素、ハロゲン、ニトロ、シアノ、炭素数1~3のアルキルまたは炭素数1~3のアルコキシであり;n2Aが独立して2~10の整数であり;Z21Aが独立して単結合、-CH2CH2-であり;項1に記載の式2-2において、X2Bが独立して水素またはメチルであり;W21Bが独立して水素、メチルまたはエチルであり;Z23Bが独立して単結合、-COO-、-OCO-、-CH=CH-COO-、-OCO-CH=CH-、-CH2CH2-COO-、-OCO-CH2CH2-、-CH2O-、-OCH2-、-CH24-、-CH2CH2-または-C≡C-であり;Z22Bが独立して単結合または-O-であり;A21Bが独立して1,4-シクロへキシレン、1,4-フェニレン、1,3-フェニレン、ナフタレン-2,6-ジイルまたはテトラヒドロナフタレン-2,6-ジイルであり、この1,3-フェニレンおよび1,4-フェニレンにおいて任意の水素は、フッ素、塩素、シアノ、メチル、エチル、メトキシ、ジフルオロメチルまたはトリフルオロメチルで置き換えられてもよく;Y2Bが独立して炭素数2~10のアルキレンであり、このアルキレンにおいて任意の水素はフッ素または塩素で置き換えられてもよく、任意の-CH2-は-O-、-COO-、-OCO-、-CH=CH-または-C≡C-で置き換えられてもよい、項1に記載の重合性液晶組成物。[3]項1に記載の式1において、W11が独立して水素またはメチルであり;W12が独立して水素、フッ素、塩素、メチルまたはメトキシであり;X1が独立して水素またはメチルであり;Y1が独立して炭素数1~10のアルキレンであり、このアルキレンにおいて任意の-CH2-は-O-、-COO-、-OCO-、-OCOO-、-CH=CH-または-C≡C-で置き換えられてもよく;項1に記載の式2-1において、X2Aが独立して水素またはメチルであり;W21Aが独立して水素またはメチルであり;W22Aが独立して水素、フッ素、メチルまたはメトキシであり;n2Aが独立して2~10の整数であり;Z21Aが独立して単結合、-CH2CH2-であり;項1に記載の式2-2において、X2Bが独立して水素またはメチルであり;W21Bが独立して水素またはメチルであり;Z23Bが独立して単結合、-COO-、-OCO-、-CH=CH-COO-、-OCO-CH=CH-、-CH2CH2-COO-、-OCO-CH2CH2-、-CH2O-、-OCH2-、-CH2CH2-または-C≡C-であり;Z22Bが独立して単結合または-O-であり;A21Bが独立して1,4-シクロへキシレン、1,4-フェニレン、1,3-フェニレンであり、この1,3-フェニレンおよび1,4-フェニレンにおいて任意の水素は、フッ素、メチル、メトキシまたはトリフルオロメチルで置き換えられてもよく;Y2Bが独立して炭素数2~10のアルキレンであり、このアルキレンにおいて任意の水素はフッ素で置き換えられてもよく、任意の-CH2-は-O-、-COO-、-OCO-、-CH=CH-または-C≡C-で置き換えられてもよい、項1に記載の重合性液晶組成物。[4]式4で表される化合物の群から選択される少なくとも1つの化合物であるD成分をさらに含有する項1から3のいずれか1項に記載の重合性液晶組成物。X4は水素、メチルまたはトリフルオロメチルであり;R4はシアノ、-OCF3、炭素数1~10のアルキルまたは炭素数1~10のアルコキシであり、このアルキルおよびアルコキシにおいて任意の水素はフッ素で置き換えられてもよく;W41は独立して水素、ハロゲン、ニトロ、シアノまたは炭素数1~7のアルキルまたは炭素数1~7のアルコキシであり、このアルキルおよびアルコキシにおいて任意の水素はフッ素で置き換えられてもよく;Z41は単結合、-O-、-COO-、-OCO-または-OCOO-であり;Z42は単結合、-COO-、-OCO-、-CH=CH-COO-、-OCO-CH=CH-、-CH2CH2-COO-、-OCO-CH2CH2-または-C≡C-であり;n41は2~10の整数であり;n42は1~2の整数である。[5]項[4]に記載の式4において、X4が水素またはメチルであり;R4がシアノ、-OCF3、炭素数1~10のアルキルまたは炭素数1~10のアルコキシであり;W41が独立して水素、フッ素、塩素、ニトロ、シアノ、炭素数1~3のアルキルまたは炭素数1~3のアルコキシであり、このアルキルおよびアルコキシにおいて任意の水素はフッ素で置き換えられてもよく;Z41が単結合、-O-、-COO-、-OCO-または-OCOO-であり;Z42が単結合、-COO-、-OCO-、-CH=CH-COO-、-OCO-CH=CH-、-CH2CH2-COO-、-OCO-CH2CH2-または-C≡C-であり;n41が2~10の整数であり;n42が1~2の整数である、項[4]に記載の重合性液晶組成物。[6]項[4]に記載の式4において、X4が水素またはメチルであり;R4がシアノ、-OCF3、炭素数1~10のアルキルまたは炭素数1~10のアルコキシであり;W41が独立して水素、フッ素、メチルまたはメトキシであり、このメチルおよびメトキシにおいて任意の水素はフッ素で置き換えられてもよく;Z41が単結合、-O-、-COO-、-OCO-または-OCOO-であり;Z42が単結合、-COO-、-OCO-、-CH=CH-COO-、-CH2CH2-COO-または-C≡C-であり;n41が2~10の整数であり;n42が1~2の整数である、項[4]に記載の重合性液晶組成物。[7]式3で表される化合物の群から選択される少なくとも1つの化合物であるC成分をさらに含有する項1から6のいずれか1項に記載の重合性液晶組成物。式3において、X3は独立して水素、メチルまたはトリフルオロメチルであり;W31は独立して水素、ハロゲン、ニトロ、シアノ、炭素数1~7のアルキルまたは炭素数1~7のアルコキシであり、このアルキルおよびアルコキシにおいて任意の水素はフッ素で置き換えられてもよく;rは0~4の整数であり;W32は独立して水素、ハロゲン、ニトロ、シアノ、炭素数1~7のアルキルまたは炭素数1~7のアルコキシであり、このアルキルおよびアルコキシにおいて任意の水素はフッ素で置き換えられてもよく;n31は独立して2~10の整数であり;n32は1~3の整数であり;Z31は独立して単結合、-O-、-CO-、-CH=CH-、-COO-、-OCO-、-OCOCH=CHCOO-または-OCOO-であり;Z32は独立して単結合、-CH2CH2-または-CH=CH-である。[8]項7に記載の式3において、X3が独立して水素またはメチルであり;W31が独立して水素、フッ素、塩素、ニトロ、シアノ、炭素数1~3のアルキルまたは炭素数1~3のアルコキシであり、このアルキルおよびアルコキシにおいて任意の水素はフッ素で置き換えられてもよく;rが0~2の整数であり;W32が独立して水素、ハロゲン、ニトロ、シアノ、炭素数1~3のアルキルまたは炭素数1~3のアルコキシであり、このアルキルおよびアルコキシにおいて任意の水素はフッ素で置き換えられてもよく;n31が独立して2~10の整数であり;n32が1~3の整数であり;Z31が独立して単結合、-O-、-CO-、-CH=CH-、-COO-、-OCO-、-OCOCH=CHCOO-または-OCOO-であり;Z32が独立して単結合、-CH2CH2-または-CH=CH-である、項7に記載の重合性液晶組成物。[9]項7に記載の式3において、X3が独立して水素またはメチルであり;W31が独立して水素、フッ素、シアノ、メチルまたはメトキシであり、このメチルおよびメトキシにおいて任意の水素はフッ素で置き換えられてもよく;rが0~2の整数であり;W32が独立して水素、フッ素、シアノ、メチルまたはメトキシであり、このメチルおよびメトキシにおいて任意の水素はフッ素で置き換えられてもよく;n31が独立して2~10の整数であり;n32が1~3の整数であり;Z31が独立して単結合、-O-、-CO-、-CH=CH-、-COO-、-OCO-、-OCOCH=CHCOO-または-OCOO-であり;Z32が独立して単結合、-CH2CH2-または-CH=CH-である、項7に記載の重合性液晶組成物。[10]非イオン性界面活性剤をさらに含有する、項1~9のいずれか1項に記載の重合性液晶組成物。[11]非イオン性界面活性剤がフッ素系、シリコーン系または炭化水素系の非イオン性界面活性剤である、項10に記載の重合性液晶組成物。[12]A成分~D成分の合計重量を基準とする割合で、A成分が1~99重量であり、B成分が1~99重量であり、C成分が0~98重量であり、そしてD成分が0~70重量である、項1~11のいずれか1項に記載の重合性液晶組成物。[13]A成分~D成分の合計重量を基準とする割合で、A成分が3~95重量であり、B成分が3~95重量であり、C成分が0~94重量であり、そしてD成分が0~50重量である、項1~11のいずれか1項に記載の重合性液晶組成物。[14]A成分~D成分の合計重量を基準とする割合で、A成分が5~90重量であり、B成分が5~90重量であり、C成分が0~90重量であり、そしてD成分が0~40重量である、項1~11のいずれか1項に記載の重合性液晶組成物。[15]項1~14のいずれか1項に記載の重合性液晶組成物の少なくとも1つを重合させて得られる光学異方体。[16]項15に記載の光学異方体を有する液晶表示素子。本発明の組成物は、式1で表される化合物の群から選択される少なくとも1つの化合物をA成分として含有する。式1において、W11は独立して水素、フッ素、塩素、メチルまたはエチルであり、好ましくは水素、メチルまたはエチルであり、より好ましくは水素またはメチルである。W12は独立して水素、ハロゲン、ニトロ、シアノ、炭素数1~7のアルキルまたは炭素数1~7アルコキシであり、好ましくは水素、フッ素、塩素、炭素数1~3のアルキルまたは炭素数1~3のアルコキシであり、より好ましくは水素、フッ素、塩素、メチルまたはメトキシである。X1は独立して水素、メチルまたはトリフルオロメチルであり、好ましくは水素またはメチルである。Y1は独立して炭素数1~20のアルキレンであり、このアルキレンにおいて任意の水素はフッ素または塩素で置き換えられてもよく、任意の-CH2-は-O-、-S-、-COO-、-OCO-、-OCOO-、-CH=CH-または-C≡C-で置き換えられてもよい。好ましくは炭素数1~12のアルキレンであり、このアルキレンにおいて任意の水素はフッ素または塩素で置き換えられてもよく、任意の-CH2-は-O-、-COO-、-OCO-、-OCOO-、-CH=CH-または-C≡C-で置き換えられてもよい。より好ましくは、炭素数1~10のアルキレンであり、このアルキレンにおいて任意の-CH2-は-O-、-COO-、-OCO-、-OCOO-、-CH=CH-または-C≡C-で置き換えられてもよい。本発明の組成物は、式2-1~2-2で表される化合物の群から選択される少なくとも1つの化合物をB成分として含有する。式2-1において、X2Aは独立して水素、メチルまたはトリフルオロメチルであり、好ましくは水素またはメチルである。W21Aは独立して水素、フッ素、塩素、メチルまたはエチルであり、好ましくは水素、メチルまたはエチルであり、より好ましくは水素またはメチルである。W22Aは独立して水素、ハロゲン、ニトロ、シアノ、炭素数1~7のアルキルまたは炭素数1~7のアルコキシである。好ましくは水素、ハロゲン、ニトロ、シアノ、炭素数1~3のアルキルまたは炭素数1~3のアルコキシであり、より好ましくは水素、フッ素、メチルまたはメトキシである。n2Aは独立して2~10の整数である。Z21Aは独立して単結合、-CH2CH2-である。式2-2において、X2Bは独立して水素、メチルまたはトリフルオロメチルであり、好ましくは水素またはメチルである。W21Bは独立して水素、フッ素、塩素、メチルまたはエチルであり、好ましくは水素、メチルまたはエチルであり、より好ましくは水素またはメチルである。Z23Bは独立して単結合、-COO-、-OCO-、-CH=CH-COO-、-OCO-CH=CH-、-CH2CH2-COO-、-OCO-CH2CH2-、-CH2O-、-OCH2-、-CONH-、-NHCO-、-CH24-、-CH2CH2-または-C≡C-である。好ましくは単結合、-COO-、-OCO-、-CH=CH-COO-、-OCO-CH=CH-、-CH2CH2-COO-、-OCO-CH2CH2-、-CH2O-、-OCH2-、-CH24-、-CH2CH2-または-C≡C-である。より好ましくは単結合、-COO-、-OCO-、-CH=CH-COO-、-OCO-CH=CH-、-CH2CH2-COO-、-OCO-CH2CH2-、-CH2O-、-OCH2-、-CH2CH2-または-C≡C-である。Z22Bは独立して単結合または-O-である。A21Bは独立して1,4-シクロへキシレン、1,4-フェニレン、1,3-フェニレン、ピリジン-2,5-ジイル、ピリミジン-2,5-ジイル、ナフタレン-2,6-ジイル、またはテトラヒドロナフタレン-2,6-ジイルであり、この1,3-フェニレンおよび1,4-フェニレンにおいて任意の水素は、フッ素、塩素、シアノ、メチル、エチル、メトキシ、ヒドロキシ、ホルミル、アセトキシ、アセチル、トリフルオロアセチル、ジフルオロメチル、またはトリフルオロメチルで置き換えられてもよい。好ましくは1,4-シクロへキシレン、1,4-フェニレン、1,3-フェニレン、ナフタレン-2,6-ジイルまたはテトラヒドロナフタレン-2,6-ジイルであり、この1,3-フェニレンおよび1,4-フェニレンにおいて任意の水素は、フッ素、塩素、シアノ、メチル、エチル、メトキシ、ジフルオロメチルまたはトリフルオロメチルで置き換えられてもよい。より好ましくは1,4-シクロへキシレン、1,4-フェニレンまたは1,3-フェニレンであり、この1,3-フェニレンおよび1,4-フェニレンにおいて任意の水素は、フッ素、メチル、メトキシまたはトリフルオロメチルで置き換えられてもよい。Y2Bは独立して炭素数2~20のアルキレンであり、このアルキレンにおいて任意の水素はフッ素または塩素で置き換えられてもよく、任意の-CH2-は-O-、-COO-、-OCO-、-CH=CH-または-C≡C-で置き換えられてもよい。好ましくは炭素数2~10のアルキレンであり、このアルキレンにおいて任意の水素はフッ素または塩素で置き換えられてもよく、任意の-CH2-は-O-、-COO-、-OCO-、-CH=CH-または-C≡C-で置き換えられてもよい。より好ましくは炭素数2~10のアルキレンであり、このアルキレンにおいて任意の水素はフッ素で置き換えられてもよく、任意の-CH2-は-O-、-COO-、-OCO-、-CH=CH-または-C≡C-で置き換えられてもよい。本発明の組成物は、式4で表される化合物の群から選択される少なくとも1つの化合物を、D成分としてさらに含有してもよい。式4においてX4は水素、メチルまたはトリフルオロメチルであり、好ましくは水素またはメチルである。R4はシアノ、-OCF3、炭素数1~10のアルキルまたは炭素数1~10のアルコキシであり、このアルキルおよびアルコキシにおいて任意の水素はフッ素で置き換えられてもよい。好ましくはシアノ、-OCF3、炭素数1~10のアルキルまたは炭素数1~10のアルコキシである。W41は独立して水素、ハロゲン、ニトロ、シアノ、炭素数1~7のアルキルまたは炭素数1~7のアルコキシであり、このアルキルおよびアルコキシにおいて任意の水素はフッ素で置き換えられてもよい。好ましくは水素、フッ素、塩素、ニトロ、シアノ、炭素数1~3のアルキルまたは炭素数1~3のアルコキシであり、このアルキルおよびアルコキシにおいて任意の水素はフッ素で置き換えられてもよい。より好ましくは水素、フッ素、メチルまたはメトキシであり、このメチルおよびメトキシにおいて任意の水素はフッ素で置き換えられてもよい。Z41は単結合、-O-、-COO-、-OCO-、または-OCOO-である。Z42は単結合、COO、OCO、CH=CH-COO-、-OCO-CH=CH-、-CH2CH2-COO-、-OCO-CH2CH2-または-C≡C-である。n41は2~10の整数である。n42は1~2の整数である。本発明の組成物は、式3で表される化合物の群から選択される少なくとも1つの化合物を、C成分としてさらに含有してもよい。式3-1において、X3は独立して水素、メチルまたはトリフルオロメチルであり、好ましくは水素またはメチルである。W31は独立して水素、ハロゲン、ニトロ、シアノ、炭素数1~7のアルキルまたは炭素数1~7アルコキシであり、このアルキルおよびアルコキシにおいて任意の水素はフッ素で置き換えられてもよい。好ましくは水素、フッ素、塩素、ニトロ、シアノ、炭素数1~3のアルキルまたは炭素数1~3のアルコキシであり、このアルキルおよびアルコキシにおいて任意の水素はフッ素で置き換えられてもよい。より好ましくは、水素、フッ素、シアノ、メチルまたはメトキシであり、このメチルおよびメトキシにおいて任意の水素はフッ素で置き換えられてもよい。rは0~4の整数であり、好ましくは0~2の整数である。W32は独立して水素、ハロゲン、ニトロ、シアノ、炭素数1~7のアルキルまたは炭素数1~7のアルコキシであり、このアルキルまたはアルコキシにおいて任意の水素はフッ素で置き換えられてもよい。好ましくは水素、ハロゲン、ニトロ、シアノ、炭素数1~3のアルキルまたは炭素数1~3のアルコキシであり、このアルキルおよびアルコキシにおいて任意の水素はフッ素で置き換えられてもよい。より好ましくは水素、フッ素、シアノ、メチルまたはメトキシであり、このメチルおよびメトキシにおいて任意の水素はフッ素で置き換えられてもよい。n31は独立して2~10の整数である。n32は独立して1~3の整数である。Z31は独立して単結合、-O-、-CO-、-CH=CH-、-COO-、-OCO-、-OCOCH=CHCOO-または-OCOO-である。Z32は独立して単結合、-CH2CH2-または-CH=CH-である。本発明の組成物は、C成分とD成分をそれぞれ単独で含有してもよく、これらの成分を共に含有してもよい。本発明の組成物は、さらに非イオン性界面活性剤を含有してもよい。非イオン性界面活性剤の例は、フッ素系、シリコーン系または炭化水素系である。非イオン性界面活性剤は塗布膜の平滑性を向上させる効果がある。本発明の組成物は室温でネマチック相やスメクチック相の液晶相を有する。本発明の組成物を溶媒に溶解させた溶液を、ラビング処理等の配向処理がなされているプラスチック基板上やプラスチックの薄膜で表面が被覆された支持基板上に塗工して製膜する場合、ホモジニアス配向やハイブリッド配向となる。また、本発明の組成物に非重合性あるいは重合性の光学活性化合物を添加した場合にはツイスト配向となる。本発明の組成物にビスフェノール骨格を有する化合物と単官能の重合性液晶化合物を加えるとホメオトロピック配向が得られやすくなる。本発明の組成物に用いる化合物について説明する。化合物1はフルオレン環を中心とする特定構造の骨格と2つの重合性基を有する。この化合物は液晶性を示し、この重合性液晶化合物の重合体は三次元構造になるので、1つの重合性基を有する化合物に比較して硬い重合体となる。また、不飽和結合部位のシンナメート部位を有するため比較的大きな光学異方性を示す。化合物2-1~2-2はフルオレン環を中心とする2つの重合性基を有する化合物であるが、化合物1と異なる結合部位を有する。この重合性化合物の重合体は三次元構造になるので、1つの重合性基を有する化合物に比較して硬い重合体となる。この化合物は液晶性を示しても示さなくてもよい。この化合物は化合物1と共通の中心骨格を有しているため重合性液晶組成物の融点を下げる作用がある。今後、化合物2-1~2-2やこれらから派生する化合物の総称として化合物2と称することがある。化合物4はフェニレン骨格および1つの重合性基を有する。この化合物は、他の液晶分子のチルト角を大きくする性質や融点を下げる性質を有する。化合物4から派生する化合物は、上記化合物2と同様、今後総称として化合物4と称することがある。化合物3はフェニレン骨格および2つの重合性基を有する。この化合物は、支持基板、添加物などの条件に依存するが、側鎖のない配向膜ポリマー付きのラビング処理基板に塗工する場合や非イオン性界面活性剤を液晶組成物に添加されている場合に、ホモジニアスに配向しやすい。また、広い温度範囲で液晶相を示す傾向がある。化合物3から派生する化合物は、上記化合物2と同様、今後総称として化合物3と称することがある。本発明の組成物は、化合物1、2-1~2-2、3、4および非イオン性界面活性剤とは異なるその他の重合性化合物を含有してもよい。この組成物は、塗膜と支持基材との密着性を向上させるためにシランカップリング剤を含有してもよい。この組成物は、重合反応に適した重合開始剤、光増感剤などの添加物を含有してもよい。この組成物は、重合体の特性を向上させるために紫外線吸収剤、酸化防止剤、ラジカル捕捉剤、光安定剤、連鎖移動剤などの添加物を含有してもよい。この組成物は有機溶剤を含有してもよい。有機溶剤は、均一な厚さの塗膜を生成させるのに有用である。本発明の組成物における各成分の割合について説明する。A成分の好ましい割合は、A成分~D成分の合計重量を基準として1~99重量である。より好ましい割合は3~95重量である。さらに好ましい割合は5~90重量である。B成分の好ましい割合は、A成分~D成分の合計重量を基準として1~99重量である。より好ましい割合は3~95重量である。さらに好ましい割合は5~90重量である。D成分の好ましい割合は、A成分~D成分の合計重量を基準として0~70重量である。より好ましい割合は0~50重量である。さらに好ましい割合は0~40重量である。C成分の好ましい割合は、A成分~D成分の合計重量を基準として0~98重量である。より好ましい割合は0~94重量である。さらに好ましい割合は0~90重量である。非イオン性界面活性剤を添加する場合の好ましい割合は、A成分~D成分の合計重量に対する重量比で0.0001~0.03である。シランカップリング剤を添加する場合の好ましい割合は、A成分~D成分の合計重量に対する重量比で0.01~0.15である。より好ましい重量比の範囲は0.03~0.10である。その他の重合性化合物を添加するとき、その好ましい割合は、A成分~D成分の合計重量に対する重量比で0.01~0.50であり、好ましくは0.03~0.30である。重合開始剤などの添加物を用いるとき、その使用量は目的を達する最小量でよい。本発明の組成物における各成分の組み合わせについて説明する。ホモジニアス配向を形成する場合は、A成分、B成分およびC成分の組み合わせ、A成分、B成分およびD成分の組み合わせ、A成分、B成分、C成分、およびD成分の組み合わせが好ましい。配向均一性や塗布均一性を調整する場合には、非イオン性界面活性剤と組み合わせてもよい。支持基材との密着性を向上させる場合には、シランカップリング剤と組み合わせてもよい。また、それぞれの組み合わせについて、その他の重合性化合物をさらに組み合わせてもよい。次に、化合物の合成法を説明する。本発明に用いられる化合物は、フーベンヴァイルHoubenWeylMethodenderOrganischenChemieGeorgThiemeVerlagStuttgart、オーガニックリアクションズOrganicReactionsJohnWilySonsInc、オーガニックシンセセーズOrganicSynthesesJohnWilySonsInc、コンプリヘンシブオーガニックシンセシスComprehensiveOrganicSynthesisPergamonPress、新実験化学講座丸善などに記載された、有機化学における合成方法を組み合わせることにより合成できる。化合物1の合成方法は、米国特許第5770107号明細書に記載の方法を参考にできる。化合物2-1~2-2の合成方法は、特開2003-238491号公報、特開2006-307150号公報および国際公開2008/136265号パンフレットに記載されている。化合物4は、Macromolecules2661326134、独国特許第19504224号明細書、国際公開1997/00600号パンフレット等に記載された方法で合成できる。化合物3の合成方法は、MakromolChem19032013215、MakromolChem19022552268、国際公開97/00600号パンフレット、米国特許第5770107号明細書、特開2004-231638号公報などに記載されている。次に、成分化合物を例示する。化合物1の好ましい例を次に示す。式1-1~1-6において、X1は独立して水素、塩素、メチル、またはトリフルオロメチルであり、n独立しては2~20の整数である。化合物2-1の好ましい例を次に示す。式2-1-A~2-1-Dにおいて、X2Aは独立して水素、メチル、またはトリフルオロメチルであり、n2Aは独立して2~10の整数である。化合物2-2の好ましい例を次に示す。式2-2-1~2-2-36において、X2Bは独立して水素、メチルまたはトリフルオロメチルであり、n2Bは独立して2~15の整数である。化合物4の好ましい例を次に示す。式4-1~4-13において、X4は独立して水素またはメチルであり、W41は独立して水素またはフッ素であり、R4は炭素数1~7のアルキル、炭素数1~7のアルコキシまたは-OCF3であり、n41は2~10の整数である。化合物3の好ましい例を次に示す。式3-1~3-11において、X3は独立して水素、メチルまたはトリフルオロメチルであり、W32は独立して水素またはフッ素であり、n31は2~10の整数である。化合物1、2-1~2-2、4および3の具体例を次に示す。次に非イオン性界面活性剤を例示する。シリコーン系の非イオン性界面活性剤の例は、未変性シリコーンあるいは変性シリコーンを主成分とした共栄社化学株製のポリフローATF―2、グラノール100、グラノール115、グラノール400、グラノール410、グラノール435、グラノール440、グラノール450、グラノールB-1484、ポリフローKL-250、ポリフローKL-260、ポリフローKL-270、ポリフローKL-280、BYK-300、BYK-302、BYK-306、BYK-307、BYK-310、BYK-315、BYK-320、BYK-322、BYK-323、BYK-325、BYK-330、BYK-331、BYK-333、BYK-337、BYK-341、BYK-342、BYK-344、BYK-345、BYK-346、BYK-347、BYK-348、BYK-370、BYK-375、BYK-377、BYK-378、BYK-3500、BYK-3510、およびBYK-3570である。フッ素系の非イオン性界面活性剤の例は、BYK-340、フタージェント251、フタージェント221MH、フタージェント250、FTX-215M、FTX-218M、FTX-233M、FTX-245M、FTX-290M、FTX-209F、FTX-213F、フタージェント222F、FTX-233F、FTX-245F、FTX-208G、FTX-218G、FTX-240G、FTX-206D、フタージェント212D、FTX-218、FTX-220D、FTX-230D、FTX-240D、FTX-720C、FTX-740C、FTX-207S、FTX-211S、FTX-220S、FTX-230S、KB-L82、KB-L85、KB-L97、KB-L109、KB-L110、KB-F2L、KB-F2M、KB-F2S、KB-F3M、およびKB-FaMである。炭化水素系の非イオン性界面活性剤の例は、アクリル系ポリマーを主成分としたポリフローNo.3、ポリフローNo.50EHF、ポリフローNo.54N、ポリフローNo.75、ポリフローNo.77、ポリフローNo.85HF、ポリフローNo.90、ポリフローNo.95、ポリフローNo.99C、BYK-350、BYK-352、BYK-354、BYK-355、BYK-358N、BYK-361N、BYK-380N、BYK-381、BYK-392、およびBYK-Silclean3700である。なお、上記のポリフローおよびグラノールはどちらも共栄社化学株から販売されている商品の名称である。BYKはビックケミージャパン株から販売されている商品の名称である。フタージェント、FTXおよびKBは株ネオスから販売されている商品の名称である。上記の界面活性剤は、単独で使用してもよく、2つ以上を混合して使用してもよい。次に、その他の重合性化合物、添加物、有機溶剤を例示する。これらの化合物は市販品でもよい。その他の重合性化合物の例は、重合性基を1つ有する化合物、重合性基を2つ有する化合物および重合性基を3つ以上有する多官能化合物である。重合性基を1つ有する化合物の例は、スチレン、核置換スチレン、アクリロニトリル、塩化ビニル、塩化ビニリデン、ビニルピリジン、N-ビニルピロリドン、ビニルスルホン酸、脂肪酸ビニル例:酢酸ビニル、α,β-エチレン性不飽和カルボン酸例:アクリル酸、メタクリル酸、マレイン酸、フマール酸、イタコン酸など、メタアクリル酸のアルキルエステルアルキルの炭素数1~18、メタアクリル酸のヒドロキシアルキルエステルヒドロキシアルキルの炭素数1~18、メタアクリル酸のアミノアルキルエステルアミノアルキルの炭素数1~18、メタアクリル酸のエーテル酸素含有アルキルエステルエーテル酸素含有アルキルの炭素数3~18、例:メトキシエチルエステル、エトキシエチルエステル、メトキシプロピルエステル、メチルカルビルエステル、エチルカルビルエステル、およびブチルカルビルエステル、N-ビニルアセトアミド、p-t-ブチル安息香酸ビニル、N,N-ジメチルアミノ安息香酸ビニル、安息香酸ビニル、ピバリン酸ビニル、2,2-ジメチルブタン酸ビニル、2,2-ジメチルペンタン酸ビニル、2-メチル-2-ブタン酸ビニル、プロピオン酸ビニル、ステアリン酸ビニル、2-エチル-2-メチルブタン酸ビニル、ジシクロペンタニルオキシルエチルメタアクリレート、イソボルニルオキシルエチルメタアクリレート、イソボルニルメタアクリレート、アダマンチルメタアクリレート、ジメチルアダマンチルメタアクリレート、ジシクロペンタニルメタアクリレート、ジシクロペンテニルメタアクリレート、2-アクリロイロキシエチルコハク酸、2-アクリロイロキシエチルヘキサヒドロフタル酸、2-アクリロイロキシエチルフタル酸、2-アクリロイロキシエチル-2-ヒドロキシエチルフタル酸、2-アクリロイロキシエチルアシッドフォスフェート、2-メタクリロイロキシエチルアシッドフォスフェート、重合度1~100のポリエチレングリコ-ル、ポリプロピレングリコ-ル、エチレンオキシドとプロピレンオキシドとの共重合体等のポリアルキレレングリコ-ルのモノメタアクリル酸エステル又はジメタアクリル酸エステル、若しくは末端が炭素数1~6のアルキル基によってキャップされた重合度1~100のポリエチレングリコ-ル、ポリプロピレングリコ-ル、およびエチレンオキシドとプロピレンオキシドとの共重合体等のポリアルキレングリコ-ルのモノメタアクリル酸エステルである。重合性基を2つ有する化合物の例は、1,4-ブタンジオールジアクリレート、1,6-ヘキサンジオールジアクリレート、1,9-ノナンジオールジアクリレート、ネオペンチルグリコールジアクリレート、ジメチロールトリシクロデカンジアクリレート、トリエチレングリコールジアクリレート、ジプロピレングリコールジアクリレート、トリプロピレングリコールジアクリレート、テトラエチレングリコールジアクリレート、ビスフェノールAEO付加ジアクリレート、ビスフェノールAグリシジルジアクリレートビスコートV700、ポリエチレングリコールジアクリレート、およびこれらの化合物のメタクリレート化合物、式α-1~α-6に示されるカルド構造を有する重合性ビスフェノールフルオレン誘導体である。これらの化合物は、重合体の硬化度をさらに高めるのに適している。重合性基を3つ以上有する化合物の例は、ペンタエリストールトリメタアクリレート、トリメチロールプロパントリメタアクリレート、トリメチロールEO付加トリメタアクリレート、トリスメタアクリロイルオキシエチルフォスフェート、トリスメタアクリロイルオキシエチルイソシアヌレート、アルキル変性ジペンタエリスリトールトリメタアクリレート、EO変性トリメチロールプロパントリメタアクリレート、PO変性トリメチロールプロパントリメタアクリレート、ペンタエリスリトールテトラメタアクリレート、アルキル変性ジペンタエリスリトールテトラメタアクリレート、ジトリメチロールプロパンテトラメタアクリレート、ジペンタエリスリトールヘキサメタアクリレート、ジペンタエリスリトールモノヒドロキシペンタメタアクリレート、アルキル変性ジペンタエリスリトールペンタメタアクリレート、ビスコートV802官能基数=8、ビスコートV1000官能基数=平均14である。ビスコートは大阪有機化学株式会社の商品名である。官能基が16以上のものはPerstorpSpecialtyChemicalsが販売しているBoltornH2016官能、BoltornH3032官能、BoltornH4064官能を原料にそれらをアクリル化することで得られる。重合性液晶組成物の重合速度を最適化するために、公知の光ラジカル重合開始剤を用いてもよい。光ラジカル重合開始剤の好ましい添加量は、A成分~D成分の合計重量に対する重量比で0.0001~0.20である。この重量比のより好ましい範囲は0.001~0.15である。さらに好ましい範囲は0.01~0.15である。光ラジカル重合開始剤の例は、2-ヒドロキシ-2-メチル-1-フェニルプロパン-1-オンダロキュアー1173、1-ヒドロキシシクロヘキシルフェニルケトン、2,2-ジメトキシ-1,2-ジフェニルエタン-1-オンイルガキュアー651、1-ヒドロキシ-シクロヘキシル-フェニル-ケトンイルガキュアー184、イルガキュアー127、イルガキュアー500イルガキュアー184とベンゾフェノンの混合物、イルガキュアー2959、イルガキュアー907、イルガキュアー369、イルガキュアー379、イルガキュアー754、イルガキュアー1300、イルガキュアー819、イルガキュアー1700、イルガキュアー1800、イルガキュアー1850、イルガキュアー1870、ダロキュアー4265、ダロキュアーMBF、ダロキュアーTPO、イルガキュアー784、イルガキュアー754、イルガキュアーOXE01、およびイルガキュアーOXE02である。上記のダロキュアーおよびイルガキュアーはどちらもBASFジャパン株から販売されている商品の名称である。これらに公知の増感剤イソプロピルチオキサントン、ジエチルチオキサントン、エチル-4ジメチルアミノベンゾエートダロキュアーEDB、2-エチルヘキシル-4-ジメチルアミノベンゾエートダロキュアーEHAなどを添加してもよい。光ラジカル重合開始剤として、以下の光ラジカル重合開始剤も使用することができる。p-メトキシフェニル-2,4-ビストリクロロメチルトリアジン、2-p-ブトキシスチリル-5-トリクロロメチル-1,3,4-オキサジアゾール、9-フェニルアクリジン、9,10-ベンズフェナジン、ベンゾフェノン/ミヒラーズケトン混合物、ヘキサアリールビイミダゾール/メルカプトベンズイミダゾール混合物、1-4-イソプロピルフェニル-2-ヒドロキシ-2-メチルプロパン-1-オン、ベンジルジメチルケタール、2-メチル-1-[4-メチルチオフェニル]-2-モルホリノプロパン-1-オン、2,4-ジエチルキサントン/p-ジメチルアミノ安息香酸メチル混合物、ベンゾフェノン/メチルトリエタノールアミン混合物である。1種または2種以上の連鎖移動剤を重合性液晶組成物に加えて、重合体の機械特性を制御することが可能である。連鎖移動剤を用いることによりポリマー鎖の長さまたはポリマーフィルムにおける2つの架橋ポリマー鎖の長さを制御することができる。これらの長さを同時に制御することもできる。連鎖移動剤の量を増大させると、ポリマー鎖の長さは減少する。好ましい連鎖移動剤は、チオール化合物である。単官能性チオールの例はドデカンチオール、2-エチルへキシル-3-メルカプトプロピオネートである。多官能性チオールの例は、トリメチロールプロパントリス3-メルカプトプロピオネート、ペンタエリスリトールテトラキス3-メルカプトプロピオネート、1,4-ビス3-メルカプトブチリルオキシブタンカレンズMTBD1、ペンタエリスリトールテトラキス3-メルカプトブチレートカレンズMTPE1、および1,3,5-トリス3-メルカプトブチルオキシエチル-1,3,5-トリアジン-2,4,61H,3H,5H-トリオンカレンズMTNR1である。カレンズは昭和電工株式会社の商品名である。重合性液晶組成物には、保存時の重合開始を防止するために重合防止剤を添加することができる。公知の重合防止剤を使用できるが、その好ましい例は、2,5-ジt-ブチルヒドロキシトルエンBHT、ハイドロキノン、メチルブルー、ジフェニルピクリン酸ヒドラジドDPPH、ベンゾチアジン、4-ニトロソジメチルアニリンNIDI、o-ヒドロキシベンゾフェノンである。重合性液晶組成物の保存性を向上させるために、重合阻害剤を添加することもできる。組成物や組成物溶液内でラジカルが発生した場合は、重合性化合物の重合反応が促進される。これを防ぐ目的で重合阻害剤を添加することが好ましい。重合阻害剤としては、フェノール系酸化防止剤、イオウ系酸化防止剤、リン酸系酸化防止剤を利用できる。重合性液晶組成物の耐候性を更に向上させるために、紫外線吸収剤、光安定剤ラジカル捕捉剤および酸化防止剤等を添加してもよい。紫外線吸収剤の例は、チヌビンPS、チヌビンP、チヌビン99-2、チヌビン109、チヌビン213、チヌビン234、チヌビン326、チヌビン328、チヌビン329、チヌビン384-2、チヌビン571、チヌビン900、チヌビン928、チヌビン1130、チヌビン400、チヌビン405、チヌビン460、チヌビン479、チヌビン5236、アデカスタブLA-32、アデカスタブLA-34、アデカスタブLA-36、アデカスタブLA-31、アデカスタブ1413、およびアデカスタブLA-51である。チヌビンはBASFジャパン株の商品名であり、アデカスタブは旭電化株の商品名である。光安定剤の例は、チヌビン111FDL、チヌビン123、チヌビン144、チヌビン152、チヌビン292、チヌビン622、チヌビン770、チヌビン765、チヌビン780、チヌビン905、チヌビン5100、チヌビン5050、5060、チヌビン5151、キマソーブ119FL、キマソーブ944FL、キマソーブ944LD、アデカスタブLA-52、アデカスタブLA-57、アデカスタブLA-62、アデカスタブLA-67、アデカスタブLA-63P、アデカスタブLA-68LD、アデカスタブLA-77、アデカスタブLA-82、アデカスタブLA-87、サイテック社製のサイアソーブUV-3346、およびグッドリッチ社のグッドライトUV-3034である。キマソーブはBASFジャパン株の商品名である。酸化防止剤の例は、旭電化社製のアデカスタブAO-20、AO-30、AO-40、AO-50、AO-60、AO-80、住友化学株から販売されているスミライザーBHT、スミライザーBBM-S、およびスミライザーGA-80、並びにBASFジャパン株から販売されているIrganox1076、Irganox1010、Irganox3114、およびIrganox245である。これらの市販品を用いてもよい。重合性液晶組成物には、基板との密着性を制御するために、シランカップリング剤をさらに添加しても良い。具体的には、ビニルトリアルコキシシシラン、3-イソシアネートプロピルトリエトキシシラン、N-2-アミノエチル3-アミノプロピルトリアルコキシシラン、N-1,3ジメチルブチリデン-3-トリアルコキシシリル-1-プロパンアミン、3-グリシドキシプロピルトリアルコキシシラン、3-クロロトリアルコキシシラン、3-アクリロキシプロピルトリメトキシシラン、3-メタクリロキシプロピルトリアルコキシシランなどである。別の例は、これらの化合物において、アルコキシ基3つのうちの1つをメチルに置き換えられたジアルコキシメチルシランである。重合性液晶組成物は、そのまま基板面に塗布されることもある。しかしながら、通常は塗布を容易にするために、溶剤を用いて重合性液晶組成物を希釈するか、または溶剤に重合性液晶組成物の各成分を溶解して、重合性液晶組成物と溶剤とからなる重合性液晶組成物の溶液が調製され、この溶液を塗布する。この溶剤は単独で使用することが可能であり、また、2つ以上を混合して使用してもよい。溶剤の例はエステル系溶剤、アミド系溶剤、アルコール系溶剤、エーテル系溶剤、グリコールモノアルキルエーテル系溶剤、芳香族炭化水素系溶剤、ハロゲン化芳香族炭化水素系溶剤、脂肪族炭化水素系溶剤、ハロゲン化脂肪族炭化水素系溶剤、脂環式炭化水素系溶剤、ケトン系溶剤、およびアセテート系溶剤である。エステル系溶剤の好ましい例は、酢酸アルキル例:酢酸メチル、酢酸エチル、酢酸プロピル、酢酸イソプロピル、酢酸ブチル、酢酸3-メトキシブチル、酢酸イソブチル、酢酸ペンチルおよび酢酸イソペンチル、トリフルオロ酢酸エチル、プロピオン酸アルキル例:プロピオン酸メチル、3-メトキシプロピオン酸メチル、プロピオン酸エチル、プロピオン酸プロピルおよびプロピオン酸ブチル、酪酸アルキル例:酪酸メチル、酪酸エチル、酪酸ブチル、酪酸イソブチルおよび酪酸プロピル、マロン酸ジアルキル例:マロン酸ジエチル、グリコール酸アルキル例:グリコール酸メチルおよびグリコール酸エチル、乳酸アルキル例:乳酸メチル、乳酸エチル、乳酸イソプロピル、乳酸nプロピル、乳酸ブチルおよび乳酸エチルヘキシル、モノアセチン、γ-ブチロラクトンおよびγ-バレロラクトンである。アミド系溶剤の好ましい例は、N-メチル-2-ピロリドン、N,N-ジメチルアセトアミド、N-メチルプロピオンアミド、N,N-ジメチルホルムアミド、N,N-ジエチルホルムアミド、N,N-ジエチルアセトアミド、N,N-ジメチルアセトアミドジメチルアセタール、N-メチルカプロラクタムおよびジメチルイミダゾリジノンである。アルコール系溶剤の好ましい例は、メタノール、エタノール、1-プロパノール、2-プロパノール、1-メトキシ-2-プロパノール、t-ブチルアルコール、sec-ブチルアルコール、ブタノール、2-エチルブタノール、n-ヘキサノール、n-ヘプタノール、n-オクタノール、1-ドデカノール、エチルヘキサノール、3、5、5-トリメチルヘキサノール、n-アミルアルコール、ヘキサフルオロ-2-プロパノール、グリセリン、エチレングリコール、ジエチレングリコール、トリエチレングリコール、テトラエチレングリコール、プロピレングリコール、ジプロピレングリコール、トリプロピレングリコール、ヘキシレングリコール、1,3-ブタンジオール、1,4-ブタンジオール、2,3-ブタンジオール、1,5-ペンタンジオール、2,4-ペンタンジオール、2,5-ヘキサンジオール、3-メチル-3-メトキシブタノール、シクロヘキサノールおよびメチルシクロヘキサノールである。エーテル系溶剤の好ましい例は、エチレングリコールジメチルエーテル、ジエチレングリコールジメチルエーテル、ビス2-プロピルエーテル、1,4-ジオキサンおよびテトラヒドロフランTHFである。グリコールモノアルキルエーテル系溶剤の好ましい例は、エチレングリコールモノアルキルエーテル例:エチレングリコールモノメチルエーテルおよびエチレングリコールモノブチルエーテル、ジエチレングリコールモノアルキルエーテル例:ジエチレングリコールモノエチルエーテル、トリエチレングリコールモノアルキルエーテル、プロピレングリコールモノアルキルエーテル例:プロピレングリコールモノブチルエーテル、ジプロピレングリコールモノアルキルエーテル例:ジプロピレングリコールモノメチルエーテル、エチレングリコールモノアルキルエーテルアセテート例:エチレングリコールモノブチルエーテルアセテート、ジエチレングリコールモノアルキルエーテルアセテート例:ジエチレングリコールモノエチルエーテルアセテート、トリエチレングリコールモノアルキルエーテルアセテート、プロピレングリコールモノアルキルエーテルアセテート例:プロピレングリコールモノメチルエーテルアセテート、プロピレングリコールモノエチルエーテルアセテートおよびプロピレングリコールモノブチルエーテルアセテート、ジプロピレングリコールモノアルキルエーテルアセテート例:ジプロピレングリコールモノメチルエーテルアセテート、およびジエチレングリコールメチルエチルエーテルである。芳香族炭化水素系溶剤の好ましい例は、ベンゼン、トルエン、キシレン、メシチレン、エチルベンゼン、ジエチルベンゼン、i-プロピルベンゼン、n-プロピルベンゼン、t-ブチルベンゼン、s-ブチルベンゼン、n-ブチルベンゼン、およびテトラリンである。ハロゲン化芳香族炭化水素系溶剤の好ましい例はクロロベンゼンである。脂肪族炭化水素系溶剤の好ましい例は、ヘキサンおよびヘプタンである。ハロゲン化脂肪族炭化水素系溶剤の好ましい例は、クロロホルム、ジクロロメタン、四塩化炭素、ジクロロエタン、トリクロロエチレンおよびテトラクロロエチレンである。脂環式炭化水素系溶剤の好ましい例は、シクロヘキサンおよびデカリンである。ケトン系溶剤の好ましい例は、アセトン、メチルエチルケトン、メチルイソブチルケトン、シクロヘキサノン、シクロペンタノン、およびメチルプロピルケトンである。アセテート系溶剤の好ましい例は、エチレングリコールモノメチルエーテルアセテート、プロピレングリコールモノメチルエーテルアセテート、プロピレングリコールモノエチルエーテルアセテート、アセト酢酸メチル、および1-メトキシ-2-プロピルアセテートである。重合性液晶化合物の溶解性の観点からは、アミド系溶剤、芳香族炭化水素系、ケトン系溶剤の使用が好ましく、溶剤の沸点を考慮すると、エステル系溶剤、アルコール系溶剤、エーテル系溶剤、グリコールモノアルキルエーテル系溶剤の併用も好ましい。溶剤の選択に関して特に制限はないが、支持基材としてプラスチック基板を用いる場合は、基板の変形を防ぐために乾燥温度を低くすること、および溶剤が基板を侵食しないようにする必要がある。このような場合に好ましく用いられる溶剤としては、芳香族炭化水素系溶剤、ケトン系溶剤、エステル系溶剤、エーテル系溶剤、アルコール系溶剤、アセテート系溶剤、グリコールモノアルキルエーテル系溶剤である。重合性液晶組成物の溶液における溶剤の割合は、この溶液の全重量を基準として50~95である。この範囲の下限は重合性液晶化合物の溶解性およびこの溶液を塗布する際のその最適粘度を考慮した数値である。そしてその上限は、溶剤コストおよび溶剤を蒸発させる際の時間や熱量といった経済的観点を考慮した数値である。この割合の好ましい範囲は60~90であり、より好ましい範囲は70~85である。以下の説明では、重合性液晶組成物を重合して得られる重合体光学異方体を液晶フィルムと称することがある。液晶フィルムは、次のようにして得ることができる。まず、重合性液晶組成物の溶液を支持基板上に塗布し、これを乾燥させて塗膜を形成させる。その塗膜に光照射して重合性液晶組成物を重合させ、塗膜中の組成物が液晶状態で形成するネマチック配向を固定化する。使用できる支持基板は、ガラスおよびプラスチックフィルムである。プラスチックフィルムの例は、ポリイミド、ポリアミドイミド、ポリアミド、ポリエーテルイミド、ポリエーテルエーテルケトン、ポリエーテルケトン、ポリケトンサルファイド、ポリエーテルスルフォン、ポリスルフォン、ポリフェニレンサルファイド、ポリフェニレンオキサイド、ポリエチレンテレフタレート、ポリブチレンテレフタレート、ポリエチレンナフタレート、ポリアセタール、ポリカーボネート、ポリアリレート、アクリル樹脂、ポリビニルアルコール、ポリプロピレン、セルロース、トリアセチルセルロースおよびその部分鹸化物、エポキシ樹脂、フェノール樹脂、およびシクロオレフィン系樹脂などのフィルムである。シクロオレフィン系樹脂としてノルボルネン系樹脂、ジシクロペンタジエン系樹脂等が挙げられるが、これらに限定されない。これらの中で、不飽和結合を有さないか、又は不飽和結合が水素添加されたものが好適に用いられる。例えば、1種又は2種以上のノルボルネン系モノマーの開環共重合体の水素添加物、1種又は2種以上のノルボルネン系モノマーの付加共重合体、ノルボルネン系モノマーとオレフィン系モノマーエチレン、α-オレフィン等との付加共重合体、ノルボルネン系モノマーとシクロオレフィン系モノマーシクロペンテン、シクロオクテン、5,6-ジヒドロジシクロペンタジエン等との付加共重合体、及び、これらの変性物等が挙げられ、具体的には、ZEONEX、ZEONOR日本ゼオン社製、ARTONJSR社製、TOPASチコナ社製、APEL三井化学社製、エスシーナ積水化学工業社製、OPTOREZ日立化成社製が挙げられる。これらのプラスチックフィルムは、一軸延伸フィルムであってよく、二軸延伸フィルムであってもよい。これらのプラスチックフィルムは、例えば、コロナ処理やプラズマ処理などの親水化処理、あるいは疎水化処理などの表面処理を施したものであってもよい。親水化処理の方法は特に制限はないが、コロナ処理あるいはプラズマ処理が好ましく、特に好ましい方法はプラズマ処理である。プラズマ処理は、特開2002-226616号公報、特開2002-121648号公報などに記載されている方法を用いても良い。また、液晶フィルムとプラスチックフィルムとの密着性を改良するためにアンカーコート層を形成させてもよい。このようなアンカーコート層は液晶フィルムとプラスチックフィルムの密着性を高めるものであれば、無機系、有機系のいずれの材料であっても何ら問題はない。また、プラスチックフィルムは積層フィルムであってもよい。プラスチックフィルムに代えて、表面にスリット状の溝をつけたアルミニウム、鉄、銅などの金属基板や、表面をスリット状にエッチング加工したアルカリガラス、ホウ珪酸ガラス、フリントガラスなどのガラス基板などを用いることもできる。これらのガラス、プラスチックフィルム等の支持基板には、重合性液晶組成物の塗膜形成に先立って、ホモジニアス配向およびハイブリッド配向の液晶フィルムを形成する場合には、ラビング等による物理的、機械的な表面処理を行う。ホメオトロピック配向の液晶フィルムを形成する場合はラビング等の表面処理を行わない場合が多いが、配向欠陥等を防止する点でラビング処理を行ってもよい。ラビング処理には任意の方法が採用できるが、通常はレーヨン、綿、ポリアミドなどの素材からなるラビング布を金属ロールなどに捲き付け、支持基板または重合体被膜に接した状態でロールを回転させながら移動させる方法、ロールを固定したまま支持基板側を移動させる方法などが採用される。ラビング処理は支持基板に直接施されていてもよく、または支持基板上に予め重合体被膜を設け、その重合体被膜にラビング処理を施してもよい。ラビング処理の方法は前述のとおりである。支持基板の種類によっては、その表面に酸化ケイ素を傾斜蒸着して配向能を付与することもできる。重合性液晶組成物またはその溶液を塗布する際、均一な膜厚を得るための塗布方法の例は、スピンコート法、マイクログラビアコート法、グラビアコート法、ワイヤーバーコート法、ディップコート法、スプレーコート法、メニスカスコート法およびダイコート法である。特に、塗布時に液晶組成物にせん断応力がかかるワイヤーバーコート法等を、ラビング等による基板の表面処理を行わないで液晶組成物の配向を制御する場合に用いてもよい。本発明の重合性液晶組成物の溶液を塗布するときには、塗布後に溶剤を除去して、支持基板上に膜厚の均一な重合性液晶層、即ち重合性液晶組成物の層を形成させる。溶剤除去の条件は特に限定されない。溶剤がおおむね除去され、重合性液晶組成物の塗膜の流動性がなくなるまで乾燥すればよい。室温での風乾、ホットプレートでの乾燥、乾燥炉での乾燥、温風や熱風の吹き付けなどを利用して溶剤を除去することができる。重合性液晶組成物に用いる化合物の種類と組成比によっては、塗膜を乾燥する過程で、塗膜中の重合性液晶組成物のネマチック配向が完了していることがある。従って、乾燥工程を経た塗膜は、後述する熱処理工程を経由することなく、重合工程に供することができる。塗膜を熱処理する際の温度および時間、光照射に用いられる光の波長、光源から照射する光の量などは、重合性液晶組成物に用いる化合物の種類と組成比、光重合開始剤の添加の有無やその添加量などによって、好ましい範囲が異なる。従って、以下に説明する塗膜の熱処理の温度および時間、光照射に用いられる光の波長、および光源から照射する光の量についての条件は、あくまでもおよその範囲を示すものである。塗膜の熱処理は、溶剤が除去され重合性液晶の均一配向性が得られる条件で行うことが好ましい。重合性液晶組成物の液晶相転移点以上で行ってもよい。熱処理方法の一例は、前記重合性液晶組成物がネマチック液晶相を示す温度まで塗膜を加温して、塗膜中の重合性液晶組成物にネマチック配向を形成させる方法である。重合性液晶組成物がネマチック液晶相を示す温度範囲内で、塗膜の温度を変化させることによってネマチック配向を形成させてもよい。この方法は、上記温度範囲の高温域まで塗膜を加温することによって塗膜中にネマチック配向を概ね完成させ、次いで温度を下げることによってさらに秩序だった配向にする方法である。上記のどちらの熱処理方法を採用する場合でも、熱処理温度は室温~120°Cである。この温度の好ましい範囲は室温~100°Cであり、より好ましい範囲は室温~90°C、さらに好ましい範囲は室温~85°Cである。熱処理時間は5秒~2時間である。この時間の好ましい範囲は10秒~40分であり、より好ましい範囲は20秒~20分である。重合性液晶組成物からなる層の温度を所定の温度まで上昇させるためには、熱処理時間を5秒以上にすることが好ましい。生産性を低下させないためには、熱処理時間を2時間以内にすることが好ましい。このようにして本発明の重合性液晶層が得られる。重合性液晶層中に形成された重合性液晶化合物のネマチック配向状態は、この重合性液晶化合物を光照射により重合させることによって固定化される。光照射に用いられる光の波長は特に限定されない。電子線、紫外線、可視光線、赤外線熱線などを利用することができる。通常は、紫外線または可視光線を用いればよい。波長の範囲は150~500nmである。好ましい範囲は250~450nmであり、より好ましい範囲は300~400nmである。光源の例は、低圧水銀ランプ殺菌ランプ、蛍光ケミカルランプ、ブラックライト、高圧放電ランプ高圧水銀ランプ、メタルハライドランプ、ショートアーク放電ランプ超高圧水銀ランプ、キセノンランプ、水銀キセノンランプである。光源の好ましい例は、メタルハライドランプやキセノンランプ、超高圧水銀ランプおよび高圧水銀ランプである。光源と重合性液晶層との間にフィルターなどを設置して特定の波長領域のみを通すことにより、照射光源の波長領域を選択してもよい。光源から照射する光量は、塗膜面到達時で2~5000mJ/cm2である。光量の好ましい範囲は10~3000mJ/cm2であり、より好ましい範囲は100~2000mJ/cm2である。光照射時の温度条件は、上記の熱処理温度と同様に設定されることが好ましい。また、重合環境の雰囲気は窒素雰囲気、不活性ガス雰囲気、空気雰囲気のいずれでも良いが、窒素雰囲気あるいは不活性ガス雰囲気が硬化性を向上させる観点から好ましい。本発明の重合性液晶層、およびこれを光や熱などにより重合させた液晶フィルムを様々な光学素子に用いる場合、または液晶表示装置に用いる光学補償素子として適用する場合には、厚み方向におけるチルト角の分布の制御が極めて重要となる。チルト角を制御する方法の一つは、重合性液晶組成物に用いる液晶化合物の種類や組成比などを調整する方法である。この重合性液晶化合物に他の成分を添加することによっても、チルト角を制御することができる。液晶フィルムのチルト角は、重合性液晶組成物中の溶剤の種類や溶質濃度、他の成分の1つとして加える界面活性剤の種類や添加量などによっても制御することができる。支持基板または重合体被膜の種類やラビング条件、重合性液晶組成物の塗膜の乾燥条件や熱処理条件などによっても、液晶フィルムのチルト角を制御することができる。さらに、配向後の光重合工程での照射雰囲気や照射時の温度なども液晶フィルムのチルト角に影響を与える。即ち、液晶フィルムの製造プロセスにおけるほとんど全ての条件が多少なりともチルト角に影響を与えると考えてよい。従って、重合性液晶組成物の最適化と共に、液晶フィルムの製造プロセスの諸条件を適宜選択することにより、任意のチルト角にすることができる。ホモジニアス配向は、チルト角が基板界面から自由界面にかけて一様に0度に近く、特に0~5度に分布している。この配向状態は、A成分、B成分および非イオン性界面活性剤を成分とする本発明の重合性液晶組成物を、ラビング等の表面処理を行った支持基板表面に塗布し、塗膜を形成させることによって得られる。以下の説明におけるA成分~D成分の割合を示す重量は、A成分~D成分の合計重量を基準とするものである。本発明において均一なホモジニアス配向を得るためには、A成分の使用割合を1~99重量にすることが好ましい。この割合のより好ましい範囲は3~95重量である。さらに好ましい範囲は5~90重量である。化合物1の好ましい例は、化合物1-1-1~1-2-6である。化合物1で表される化合物を複数組み合わせて使用してもよい。B成分の使用割合は1~99重量にすることが好ましい。この割合のより好ましい範囲は3~95重量である。さらに好ましい範囲は5~90重量である。化合物2の好ましい例は、化合物2-1-A1~2-1-D5、化合物2-2-1-1~2-2-10-2、化合物2-2-13-1~2-2-36-1である。また、化合物2で表される化合物を複数組み合わせて使用してもよい。D成分は必ずしも必要ではないが、融点の調整等で使用する場合の使用割合は1~70重量、好ましくは1~50重量である。さらに好ましくは1~40重量である。化合物4の好ましい例は、化合物4-1-1~4-13-2である。また、化合物4で表される化合物を複数組み合わせて使用してもよい。C成分は光学異方性の調整等で使用する場合があるが、必ずしも必要ではない。C成分を使用するときの好ましい割合は1~98重量である。この割合のより好ましい範囲は1~94重量であり、さらに好ましい範囲は1~90重量である。化合物3の好ましい例は、化合物3-4-1~3-4-6、化合物3-5-1~3-5-6、化合物3-6-1~3-11-4である。また、化合物3で表される化合物を複数組み合わせて使用してもよい。非イオン性界面活性剤の使用割合は、A成分~D成分の合計重量に対する重量比で0.0001~0.03の範囲である。非イオン性界面活性剤は複数組み合わせて使用してもよい。均一なホモジニアス配向が形成しにくい場合はチルト配向性が強いと考えられるため、C成分を増量する、D成分を最小量とする、または非イオン性界面活性剤を増量するなどの最適化により、均一なホモジニアス配向が得られる。本発明の組成物には重合性基を持たない液晶性化合物を含有してもよい。このような非重合性の液晶性化合物の例は、液晶性化合物のデータベースであるリクリストLiqCrystLCIPublisherGmbHHamburgGermany等に記載されている。重合性基を持たない液晶性化合物の具体例としては、特開2011-148762号公報p.66~69に記載されている。本発明の重合性液晶組成物は、他の液晶性化合物との良好な相溶性を有する。このような重合性液晶組成物は、二色性色素や蛍光色素等の添加物をさらに含有してもよい。この重合性液晶組成物を重合させることによって、重合性基を持たない液晶性化合物との複合材料compositematerialsを得ることができる。本発明の組成物には光学活性化合物を添加してもよい。光学活性化合物の好適例は、式Op-1~Op-25で表される化合物である。これらの式において、Akは炭素数1~15のアルキルまたは炭素数1~15のアルコキシを、Me、EtおよびPhはそれぞれ、メチル、エチルおよびフェニルを表す。P2は重合性の基であり、メタアクリロイルオキシ、ビニルオキシ、オキシラニル、またはオキセタニルを含む基であることが好ましい。本発明の組成物は以下に説明する重合体の原料として用いる他、液晶表示素子の構成要素である液晶として用いてもよい。具体例として、特開2011-148762号公報のp.70の段落0159~p.81の段落0170記載のものがある。光学活性を有する化合物を適当量含有した重合性液晶組成物、または、光学活性を有する重合性化合物を適当量含有した重合性液晶組成物を、配向処理した基板上に塗布して重合することによって、らせん構造ツイスト構造を示す位相差フィルムが得られる。重合性液晶組成物の重合によって、このらせん構造が固定される。得られる液晶フィルムの特性は、得られたらせん構造のらせんピッチに依存する。このらせんピッチ長は、光学活性化合物の種類および添加量により調整できる。添加する光学活性化合物は1つでもよいが、らせんピッチの温度依存性を相殺する目的で複数の光学活性化合物を用いてもよい。なお、重合性液晶組成物には、光学活性化合物の他に、その他の重合性化合物が含まれてもよい。上記のような液晶フィルムの特性である可視光の選択反射は、らせん構造が入射光に作用し、円偏光や楕円偏光を反射させるものである。選択反射特性はλ=nPitchλは選択反射の中心波長、nは平均屈折率、Pitchはらせんピッチで表されるため、nまたはPitchを変えることにより中心波長λおよび波長幅Δλを適宜調整することができる。色純度を良くするには波長幅Δλを小さくすればよいし、広帯域の反射を所望する際には波長幅Δλを大きくすればよい。さらにこの選択反射は重合体の厚みの影響も大きく受ける。色純度を保つためには、厚みが小さくなりすぎないようにしなければならない。均一な配向性を保つためには、厚みが大きくなりすぎないようにしなければならない。したがって、適度な厚みの調整が必要であり、0.5~25μmが好ましく、1~10μmがより好ましい。らせんピッチを可視光よりさらに短くすることで、WHdeJeuPhysicalPropertiesofLiquidCrystallineMaterialsGordonandBreachNewYork1980に記載のネガティブ型CプレートNegativeCplateを調製できる。らせんピッチを短くするためには、ねじり力HTP:ヘリカルツイスティングパワーの大きな光学活性化合物を用い、さらにその添加量を増やすことで達成できる。具体的にはλを350nm以下、好ましくは200nm以下とすることで、ネガティブ型Cプレートを調製できる。このネガティブ型Cプレートは液晶表示素子のうちVAN型、VAC型、OCB型等の表示素子に適した光学補償膜となる。液晶フィルムは、らせんピッチを可視光より長くすることで特開2004-333671号公報に記載されているような反射波長領域を近赤外波長800~2500nmに設定した反射フィルムに用いることができる。らせんピッチを長くするためには、ねじり力の小さな光学活性化合物を用いたり、光学活性化合物の添加量を減らすことで達成できる。上記光学活性化合物は、らせん構造を誘起し、ベースとなる重合性液晶組成物と適切に混合できれば、いずれの光学活性化合物を用いてもよい。また、重合性化合物でも非重合性化合物のいずれでもよく、目的に応じて最適な化合物を添加することができる。耐熱性および耐溶媒性を考慮した場合、重合性化合物の方が好適である。さらに上記光学活性化合物の中でも、ねじり力HTP:ヘリカルツイスティングパワーが大きいものは、らせんピッチを短くする上で好適である。ねじり力の大きな化合物の代表例が、GB2298202号公報、DE10221751号公報で開示されている。液晶フィルムの厚さ膜厚は、目的とする素子に応じたレタデーションや液晶フィルムの複屈折率光学異方性の値によって適当な厚さが異なる。従って、厚さの範囲は目的毎に異なるが、目安として0.05~100μmである。より好ましい範囲は0.1~50μmであり、さらに好ましい範囲は0.5~20μmである。液晶フィルムの好ましいヘイズ値は1.5以下であり、好ましい透過率は80以上である。より好ましいヘイズ値は1.0以下であり、より好ましい透過率は95以上である。透過率については、可視光領域でこれらの条件を満たすことが好ましい。液晶フィルムは、液晶表示素子特に、アクティブマトリックス型およびパッシブマトリックス型の液晶表示素子に適用する光学補償素子として有効である。この液晶フィルムを光学補償膜として使用するのに適している液晶表示素子の型の例は、IPS型インプレーンスイッチング、OCB型光学的に補償された複屈折、TN型ツィステッドネマティック、STN型スーパーツィステッドネマティック、ECB型電気的に制御された複屈折、DAP型整列相の変形効果、CSH型カラースーパーホメオトロピック、VAN/VAC型垂直配向したネマチック/コレステリック、OMI型光学モード干渉、SBE型超複屈折効果などである。さらにゲスト-ホスト型、強誘電性型、反強誘電性型などの表示素子用の位相レターダーとして、この液晶フィルムを使用することもできる。なお、液晶フィルムに求められるチルト角の厚み方向の分布や厚みなどのパラメーターの最適値は、補償すべき液晶表示素子の種類とその光学パラメーターに強く依存するので、素子の種類によって異なる。液晶フィルムは、偏光板などと一体化した光学素子としても使用することができ、この場合は液晶セルの外側に配置させられる。一方、光学補償素子としての液晶フィルムは、セルに充填された液晶への不純物の溶出がないかまたは少ないので、液晶セルの内部に配置させることも可能である。例えば、特開2008-01943号公報に開示されている方法を応用すれば、カラーフィルター上に本発明の重合性液晶層を形成することでカラーフィルターの機能を更に向上させることが可能となる。二色性色素と複合化したホモジニアス配向の液晶フィルムは、吸収型偏光板としても使用することができる。また、蛍光色素と複合化したホモジニアス配向の液晶フィルムは、偏光発光型フィルムとしても使用することができる。以下、実施例により本発明を詳細に説明するが、本発明はこれらの実施例に限定されない。実施例における評価法を次に示す。<重合条件>窒素雰囲気下において、室温で250Wの超高圧水銀灯を用いて30mW/cm2365nmの強度の光を30秒間照射した。<ホモジニアス配向の評価>1ラビング処理済み配向膜付きガラス基板の作成厚さ1.1mmのガラス基板に、低プレチルト角水平配向モード用ポリアミック酸リクソンアライナー:PIA-5370JNC株製をスピンコートし、溶媒を80°Cのホットプレート上で乾燥後、230°Cで30分間オーブンで焼成したものをレーヨン布を利用してラビング処理した。2液晶配向均一性の確認液晶フィルム付基板をクロスニコルに配置した2枚の偏光板の間に入れ、このフィルムを暗視野の状態にしたときの、光抜け微細な光の透過の有無を観察した。光抜けは、液晶の配向に欠陥がある場合に発生する。光抜けがないとき、配向が均一であると判断した。<ホメオトロピック配向の評価>上記記載の配向膜付基板をラビング処理なしでそのまま用いた。クロスニコルに配置した2枚の偏光板内に得られた液晶フィルム付基板を挟持して、基板を正面から観察すると暗視野であり、上下左右の方向から観察すると明視野であることが確認されたならば、液晶骨格の配向ベクトルがガラス基板に対して垂直であることを示す為、ホメオトロピック配向であると判断した。ホメオトロピック配向の均一性は、2枚の偏光板をクロスニコルの状態にし、その間に液晶フィルム付基板を入れ、正面から観察した場合に、液晶の配向欠陥由来の光りぬけが目視で確認されないとき暗視野を均一配向の状態とした。<偏光解析装置による測定:配向形態の確認>シンテック株製のOPTIPRO偏光解析装置を用い、液晶フィルム付基板に波長が550nmの光を照射した。この光の入射角度をフィルム面に対して90度から減少させながらレタデーションを測定し、配向形態を確認した。照射を傾ける方向は、ラビングの方向液晶分子の長軸方向に一致させた。垂直方向からのレタデーションが最大であるとき、配向はホモジニアスであると判断した。ホモジニアス配向では、液晶分子の配向ベクトルが支持基板と平行である。一方、垂直方向からのレタデーションが最小であるとき、配向はホメオトロピックであると判断した。ホメオトロピック配向では、液晶分子の配向ベクトルが支持基板と垂直である。レタデーションretardation;位相遅れはΔn×dで表される。記号Δnは屈折率異方性であり、記号dは重合体フィルムの厚さ膜厚である。<膜厚測定>液晶フィルム付きガラス基板の液晶フィルムの層を削りだして、その段差を微細形状測定装置KLATENCOR株製アルファステップIQを用いて測定した。<光学異方性Δnの評価>ホモジニアス配向を有する液晶フィルムについて求めたレタデーションと膜厚値から、レタデーション/膜厚として算出した。実施例および比較例で使用した化合物を以下に示す。化合物1-1-3は以下の方法で合成した。第一段階trans-p-クマル酸2470mmolおよび濃硫酸10mLをメタノール1200mLに加え、加熱還流下5時間撹拌した。減圧下で溶剤を留去した。得られた残渣を氷水へ注ぎ込み、酢酸エチルを加え抽出した。有機層を飽和重曹水、次いで水で洗浄し、無水硫酸マグネシウムで乾燥した。減圧下で溶剤を留去した。残渣をエタノールで再結晶することにより、化合物ex-12157mmolを得た。第二段階化合物ex-1561mmol、水酸化ナトリウム617mmolおよびヨウ化ナトリウム56mmolを、N,N-ジメチルホルムアミドDMF1000mLに加え、窒素雰囲気下60°Cで撹拌した。そこへ、6-クロロヘキサノール617mmolを滴下した。滴下後、80°Cで8時間撹拌した。反応液に酢酸エチルおよび水を加え抽出した。得られた有機層を水で洗浄し、無水硫酸マグネシウムで乾燥した。減圧下で溶剤を留去した。得られた残渣、水酸化ナトリウム617mmolを水500mlおよびメタノール500mlの混合溶液に加え、加熱還流下3時間攪拌した。減圧下で溶剤を留去し、得られた残渣を3N塩酸へ注ぎ込み再沈殿化した。結晶をろ別し、エタノールで再結晶することにより、化合物ex-2356mmolを得た。第三段階化合物ex-2290mmol、ジメチルアニリン551mmolをトルエン400mLに加え、室温で窒素雰囲気下撹拌した。そこへ、アクリル酸クロライド348mmolを滴下した。滴下後、50°Cで4時間撹拌した。反応液を氷水に注ぎ込み、酢酸エチルを加え抽出し、無水硫酸マグネシウムで乾燥した。減圧下で溶剤を留去した。得られた残渣をトルエンで再結晶することにより、化合物ex-3118mmolを得た。第四段階化合物ex-363mmol、9-メチル-2,7-ジヒドロキシフルオレン31mmolおよび4-ジメチルアミノピリジンDMAP13mmolを、ジクロロメタン200mlに加え、窒素雰囲気下で撹拌した。そこへ、1,3-ジシクロヘキシルカルボジイミドDCC66mmolのジクロロメタン溶液30mLを滴下した。滴下後、室温で8時間撹拌した。析出した沈殿物を濾別し、有機層を水で洗浄し、無水硫酸マグネシウムで乾燥した。減圧下で溶剤を留去し、残査をカラムクロマトグラフィーで精製し、エタノールで再結晶することにより、上記化合物1-1-320mmolを得た。得られた化合物1-1-3の相転移温度は以下の通りである。相転移温度:C74N250<I1H-NMRCDCl3;δppm:7.85d,2H,7.73d,2H,7.31s,2H,7.16d,2H,6.93d,4H,6.53d,2H,6.41d,2H,6.16-6.09m,2H,5.83d,2H,4.18t,4H,4.01t,2H,1.87-1.80m,4H,1.76-1.69m,4H,1.70m,2H,1.57-1.43m,11H.化合物2-1-C3、化合物2-1-D3、化合物2-1-A4は特開2003-238491号公報、特開2006-307150号公報に記載の方法に従って合成した。化合物2-2-1-2および化合物2-2-26-2は国際公開2008/136265号パンフレットに記載の方法に従って合成した。化合物3-4-3はMakromolChem19022552268に記載の方法で合成した。化合物3-7-2は以下の方法に従って合成した。第一段階メチルヒドロキノン322mmol、4-ヒドロキシ安息香酸644mmol、ホウ酸10mmolおよび濃硫酸1mLを、トルエン400mLに加え、DeanStarkを用い加熱還流下脱水しながら8時間攪拌した。結晶をろ別し、エタノールで再結晶することにより、化合物ex-4280mmolを得た。第二段階化合物ex-416mmolおよびトリエチルアミン113mmolを、アセトン40mlに加え、窒素雰囲気下5°Cで冷却撹拌した。そこへ、フマル酸クロリド65mmolのトルエン溶液50mLを滴下した。滴下後、室温で1時間撹拌した。そこへさらに、4-ヒドロキシブチルアクリレート79mmolのトルエン溶液20mLを滴下した。滴下後、室温で2時間撹拌した。反応液に2N塩酸水を加え有機層を抽出した。有機層を飽和重曹水、次いで水で洗浄し、無水硫酸マグネシウムで乾燥した。減圧下で溶剤を留去した。残査をカラムクロマトグラフィーで精製し、エタノールで再結晶することにより、上記化合物3-7-26mmolを得た。得られた化合物Aの相転移温度は以下の通りである。相転移温度:C84N250<I1H-NMRCDCl3;δppm:8.30d,2H,8.28d,2H,7.34d,2H,7.33d,2H,7.21d,1H,7.16d,1H,7.13-7.10m,1H,7.09d,4H,6.43d,2H,6.18-6.10m,2H,5.87d,2H,4.31t,4H,4.23t,4H,2.27s,3H,1.89-1.78m,8H.化合物3-9-2は米国特許第5770107号明細書および特開2004-231638号公報に記載の方法に従って合成した。化合物3-10-2および化合物3-11-2は特開2006-225607号公報および特開2007-16213号公報に記載の方法に準拠して合成した。化合物4-1-2はMacromolecules393839431990に記載の方法で合成した。化合物4-4-1および化合物4-4-2はMakromolChem18323112321に記載の方法で合成した。実施例1[重合性液晶組成物1の調製]化合物1-1-3:化合物2-1-A4:化合物4-1-2=35:30:35の重量比でこれらの化合物を混合した。この組成物をMIX1とする。このMIX1に重量比0.06の重合開始剤イルガキュアーOxe01BASFジャパン製、および重量比0.01のフッ素系の非イオン性界面活性剤FTX-218株ネオス製を添加した。この組成物にトルエン/2-プロパノール=9/1重量比を加えて、MIX1が16重量である重合性液晶組成物1とした。次に、ガラス基板松波スライドガラス:S-1112上に低プレチルト角水平配向モード用ポリアミック酸リクソンアライナー:PIA-5370JNC株製を塗布し、80°Cで3分間乾燥後、230°Cで30分間焼成し、レーヨン製のラビング布でラビング処理した。次に、重合性液晶組成物1を、ラビング処理したポリアミック酸被膜付きガラス基板上にスピンコートにより塗布した。この基板を80°Cで2分間加熱、室温で2分間冷却し、溶剤が除去された塗膜を紫外線により窒素気流下で重合させて液晶フィルムを得た。得られた液晶フィルム付基板をクロスニコルに配置した2枚の偏光板の間に入れ、基板を暗視野の状態にしたところ光抜けがないことを確認し、配向が均一であると判断した。この液晶フィルム付基板のレタデーションを測定したところ、図1のような結果であり、垂直方向からのレタデーションが最大であったので配向はホモジニアスであると判断した。また、フィルム面に対して90度のレタデーション測定値は135nmであり、膜厚は563nmであったことからΔnは0.24と算出された。[比較例1]以下の化合物βを特開2006-111571号公報に記載の方法で合成した。化合物3-4-3:化合物4-1-2:化合物β=40:35:25の重量比でこれらの化合物を混合したこと以外は実施例1と同様にして化合物を混合した。この組成物をMIX2とする。このMIX2を用いたこと以外は実施例1と同様にして重合性液晶組成物2を調製し、液晶フィルムを形成したところ、実施例1と同様なホモジニアス配向が得られたが、実施例1と同様にしてΔnを算出したところ0.15であり、大きな屈折率異方性にならなかった。上記の結果から、化合物1および2を利用すると、大きな屈折率異方性を容易に得られることが分かる。実施例2実施例1記載のMIX1に重量比0.10の化合物α―2、重量比0.10の3-アミノプロピルトリエトキシシランJNC株式会社製、商品名:サイラエースS-330および重量比0.03の重合開始剤イルガキュアーOxe01BASFジャパン製を混合し、トルエン/2-プロパノール=9/1重量比を加えて、MIX1が20重量である重合性液晶組成物3を調製した。ガラス基板松波スライドガラス:S-1112上に低プレチルト角水平配向モード用ポリアミック酸リクソンアライナー:PIA-5370JNC株製を塗布し、80°Cで3分間乾燥後、230°Cで30分間焼成したものを評価用基板とした。そして、重合性液晶組成物3を、ポリアミック酸被膜付きガラス基板上にスピンコートにより塗布した。この基板を80°Cで2分間加熱、室温で2分間冷却し、溶剤が除去された塗膜を紫外線により窒素気流下で重合させて液晶フィルムを得た。得られた液晶フィルム付基板をクロスニコルに配置した2枚の偏光板の間に入れ、基板を暗視野の状態にしたところ光抜けがないことを確認し、配向が均一であると判断した。この液晶フィルム付基板のレタデーションを測定したところ、図2のような結果であり、垂直方向からのレタデーションが最小であったので配向はホメオトロピックであると判断した。また、フィルム面に対して45度のレタデーション測定値は51nmであり、膜厚は約1.6μmであった。比較例2比較例1記載のMIX2を用いたこと以外は実施例2に記載の方法と同様にして、重合性液晶組成物4を調整して液晶フィルムを得た。得られた液晶フィルム付基板をクロスニコルに配置した2枚の偏光板の間に入れ、基板を暗視野の状態にしたところ光抜けがないことを確認し、配向が均一であると判断した。この液晶フィルム付基板のレタデーションを測定したところ、図2のような結果であり、垂直方向からのレタデーションが最小であったので配向はホメオトロピックであると判断した。また、フィルム面に対して45度のレタデーション測定値は37nmであり、膜厚は約1.6μmであった。このことから、化合物1および2を利用すると、ホメオトロピック配向した液晶フィルムのレタデーションは大きく得られることが分かる。実施例3化合物1-1-3:化合物2-1-D3=70:30の重量比でこれらの化合物を混合してMIX3とし、溶媒をシクロペンタノン/プロピレングリコールモノメチルエーテルアセテートPGMEA=9/1重量比としてMIX3が16重量としたこと以外は実施例1記載の方法と同様にして重合性液晶組成物5を調製した。そして液晶フィルムを実施例1と同様な方法で形成したところ均一なホモジニアス配向を有する液晶フィルムを得た。このフィルムのレタデーションを測定したところ、図1と同様な結果であり、Δnを算出したところ0.23であった。実施例4化合物1-1-3:化合物2-1-D3:化合物4-1-2=60:20:20の重量比でこれらの化合物を混合したこと以外は実施例1記載の方法と同様にして重合性液晶組成物6を調製し、液晶フィルムを形成したところ均一なホモジニアス配向を有する液晶フィルムを得た。このフィルムのレタデーションを測定したところ、図1と同様な結果であり、Δnを算出したところ0.23であった。実施例5化合物1-1-3:化合物2-1-A4:化合物2-1-D3=60:20:20の重量比でこれらの化合物を混合したこと以外は実施例1記載の方法と同様にして重合性液晶組成物7を調製し、液晶フィルムを形成したところ均一なホモジニアス配向を有する液晶フィルムを得た。このフィルムのレタデーションを測定したところ、図1と同様な結果であり、Δnを算出したところ0.24であった。実施例6化合物1-1-3:化合物2-1-A4=70:30の重量比でこれらの化合物を混合したこと以外は実施例1記載の方法と同様にして重合性液晶組成物8を調製し、液晶フィルムを形成したところ均一なホモジニアス配向を有する液晶フィルムを得た。このフィルムのレタデーションを測定したところ、図1と同様な結果であり、Δnを算出したところ0.26であった。実施例7化合物1-1-3:化合物2-1-A4=50:50の重量比でこれらの化合物を混合したこと以外は実施例1記載の方法と同様にして重合性液晶組成物9を調製し、液晶フィルムを形成したところ均一なホモジニアス配向を有する液晶フィルムを得た。このフィルムのレタデーションを測定したところ、図1と同様な結果であり、Δnを算出したところ0.24であった。実施例8化合物1-1-3:化合物2-2-26-2=50:50の重量比でこれらの化合物を混合したこと以外は実施例1記載の方法と同様にして重合性液晶組成物10を調製し、液晶フィルムを形成したところ均一なホモジニアス配向を有する液晶フィルムを得た。このフィルムのレタデーションを測定したところ、図1と同様な結果であり、Δnを算出したところ0.20であった。実施例9化合物1-1-3:化合物2-1-C-3=50:50の重量比でこれらの化合物を混合したこと以外は実施例1記載の方法と同様にして重合性液晶組成物11を調製し、液晶フィルムを形成したところ均一なホモジニアス配向を有する液晶フィルムを得た。このフィルムのレタデーションを測定したところ、図1と同様な結果であり、Δnを算出したところ0.24であった。実施例10化合物1-1-3:化合物2-2-1-2=50:50の重量比でこれらの化合物を混合したこと以外は実施例1記載の方法と同様にして重合性液晶組成物12を調製し、液晶フィルムを形成したところ均一なホモジニアス配向を有する液晶フィルムを得た。このフィルムのレタデーションを測定したところ、図1と同様な結果であり、Δnを算出したところ0.22であった。実施例11化合物1-1-3:化合物2-1-A4:化合物4-1-2=50:25:25の重量比でこれらの化合物を混合したこと以外は実施例1記載の方法と同様にして重合性液晶組成物13を調製し、液晶フィルムを形成したところ均一なホモジニアス配向を有する液晶フィルムを得た。このフィルムのレタデーションを測定したところ、図1と同様な結果であり、Δnを算出したところ0.24であった。実施例12化合物1-1-3:化合物2-1-A4:化合物2-1-C3:化合物4-1-2=50:20:10:20の重量比でこれらの化合物を混合したこと以外は実施例1記載の方法と同様にして重合性液晶組成物14を調製し、液晶フィルムを形成したところ均一なホモジニアス配向を有する液晶フィルムを得た。このフィルムのレタデーションを測定したところ、図1と同様な結果であり、Δnを算出したところ0.20であった。実施例13化合物1-1-3:化合物2-1-A4:化合物4-4-2=50:20:30の重量比でこれらの化合物を混合したこと以外は実施例1記載の方法と同様にして重合性液晶組成物15を調製し、液晶フィルムを形成したところ均一なホモジニアス配向を有する液晶フィルムを得た。このフィルムのレタデーションを測定したところ、図1と同様な結果であり、Δnを算出したところ0.23であった。実施例14化合物1-1-3:化合物2-1-A4:化合物4-4-1=50:25:25の重量比でこれらの化合物を混合したこと以外は実施例1記載の方法と同様にして重合性液晶組成物16を調製し、液晶フィルムを形成したところ均一なホモジニアス配向を有する液晶フィルムを得た。このフィルムのレタデーションを測定したところ、図1と同様な結果であり、Δnを算出したところ0.24であった。実施例15化合物1-1-3:化合物2-1-A4:化合物3-11-2=30:20:50の重量比でこれらの化合物を混合したこと以外は実施例1記載の方法と同様にして重合性液晶組成物17を調製し、液晶フィルムを形成したところ均一なホモジニアス配向を有する液晶フィルムを得た。このフィルムのレタデーションを測定したところ、図1と同様な結果であり、Δnを算出したところ0.26であった。実施例16化合物1-1-3:化合物2-1-A4:化合物3-10-2=30:20:50の重量比でこれらの化合物を混合したこと以外は実施例1記載の方法と同様にして重合性液晶組成物18を調製し、液晶フィルムを形成したところ均一なホモジニアス配向を有する液晶フィルムを得た。このフィルムのレタデーションを測定したところ、図1と同様な結果であり、Δnを算出したところ0.24であった。実施例17化合物1-1-3:化合物2-1-A4:化合物3-9-2=30:20:50の重量比でこれらの化合物を混合したこと以外は実施例1記載の方法と同様にして重合性液晶組成物19を調製し、液晶フィルムを形成したところ均一なホモジニアス配向を有する液晶フィルムを得た。このフィルムのレタデーションを測定したところ、図1と同様な結果であり、Δnを算出したところ0.23であった。実施例18化合物1-1-3:化合物2-1-A4:化合物3-7-2=30:20:50の重量比でこれらの化合物を混合したこと以外は実施例1記載の方法と同様にして重合性液晶組成物20を調製し、液晶フィルムを形成したところ均一なホモジニアス配向を有する液晶フィルムを得た。このフィルムのレタデーションを測定したところ、図1と同様な結果であり、Δnを算出したところ0.23であった。実施例19化合物1-1-3:化合物2-1-A4:化合物3-11-2:化合物4-1-2=40:20:20:20の重量比でこれらの化合物を混合したこと以外は実施例1記載の方法と同様にして重合性液晶組成物21を調製し、液晶フィルムを形成したところ均一なホモジニアス配向を有する液晶フィルムを得た。このフィルムのレタデーションを測定したところ、図1と同様な結果であり、Δnを算出したところ0.25であった。"